(57)【要約】【課題】熱処理後での力学的物性の低下が小さい繊維を提供すること。【解決手段】（Ａ）熱可塑性ポリマーと、（Ｂ）式（１）で示される化合物と、（Ｃ）化合物群Ｓ［グルコース；フルクトース；トレハロース；スクロース；ラクトース；マルトース；メレチトース；スタキオース；カードラン；グリコーゲン；式（Ｓ１）で示される化合物；ＣｐＨｐ＋２（ＯＨ）ｐで示される化合物；ＣｒＨ２ｒＯｒで示される化合物のヒドロキシ基がアルコキシ基で置き換わった化合物］から選ばれる少なくとも一つの化合物とを含有する繊維。2013231266.tif 000032（式中の記号の意味は、明細書に記載した通りである。）【選択図】なし【特許請求の範囲】
【請求項１】
（Ａ）熱可塑性ポリマーと、
（Ｂ）式（１）：
【化１】
2013231266.tif 000027
（式中、各Ｒ１は、それぞれ独立に、Ｃ１−８アルキル基、Ｃ６−１２アリール基またはＣ７−１８アラルキル基を表す。
各Ｒ２は、それぞれ独立に、水素原子またはＣ１−３アルキル基を表す。
Ｌ１は、ｍ価のＣ１−２６有機基を表す。
ｋは、０〜４の整数を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【化２】
2013231266.tif 000028
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも一つの化合物と、
を含有する繊維。
【請求項２】
式（１）で示される化合物が、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン、ビス［３−（３−ｔ−ブチル−４−ヒドロキシ−５−メチルフェニル）プロピオン酸］［エチレンビス（オキシエチレン）］およびトリス（４−ｔ−ブチル−３−ヒドロキシ−２，６−ジメチルベンジル）イソシアヌル酸からなる群から選ばれる少なくとも一つである請求項１に記載の繊維。
【請求項３】
式（１）で示される化合物が、式（１−１）：
【化３】
2013231266.tif 000029
（式中、各Ｒ３および各Ｒ４は、それぞれ独立に、水素原子またはＣ１−６アルキル基を表す。
Ｌ２は、ｍ価のＣ１−２４有機基を表す。
ｍは、１〜４の整数を表す。）
で示される化合物である請求項１に記載の繊維。
【請求項４】
式（１）で示される化合物と化合物群Ｓから選ばれる少なくとも一つの化合物との合計量が、熱可塑性ポリマー１００重量部に対して０．００１〜３重量部である請求項１〜３のいずれか一項に記載の繊維。
【請求項５】
化合物群Ｓから選ばれる少なくとも一つの化合物が、トレハロースおよび式（Ｓ１）で示される化合物からなる群から選ばれる少なくとも一つである請求項１〜４のいずれか一項に記載の繊維。
【請求項６】
熱可塑性ポリマーが、ポリエチレン樹脂、ポリプロピレン樹脂、ポリウレタン樹脂、ポリアミド樹脂およびポリエステル樹脂からなる群から選ばれる少なくとも一つである請求項１〜５のいずれか一項に記載の繊維。
【請求項７】
ｎが５である請求項１〜６のいずれか一項に記載の繊維。
【請求項８】
（Ａ）熱可塑性ポリマーと、
（Ｂ）式（１）：
【化４】
2013231266.tif 000030
（式中、各Ｒ１は、それぞれ独立に、Ｃ１−８アルキル基、Ｃ６−１２アリール基またはＣ７−１８アラルキル基を表す。
各Ｒ２は、それぞれ独立に、水素原子またはＣ１−３アルキル基を表す。
Ｌ１は、ｍ価のＣ１−２６有機基を表す。
ｋは、０〜４の整数を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【化５】
2013231266.tif 000031
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも一つの化合物と、
を含有する熱可塑性ポリマー組成物を口金から吐出させることを含む、繊維の製造方法。
【発明の詳細な説明】
【技術分野】
【０００１】
本発明は、繊維およびその製造方法に関する。
【背景技術】
【０００２】
特許文献１には、ポリウレタン弾性糸またはポリウレタン紡糸に、住友化学社製のスミライザーＧＡ−８０（即ち、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン）等を配合させてもよい旨が記載されている。
【先行技術文献】
【特許文献】
【０００３】
【特許文献１】特開２０１１−１４４４９１号
【発明の概要】
【発明が解決しようとする課題】
【０００４】
３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカンは有効な酸化防止剤であるが、この単独使用では、熱処理後の繊維の力学的物性（弾性回復率、引張強度等）の低下を、充分に抑えることができない場合があった。本発明はこのような事情に着目してなされたものであって、その目的は、熱処理後での力学的物性の低下が小さい繊維を提供することにある。
【課題を解決するための手段】
【０００５】
本発明者が鋭意検討を重ねた結果、下記式（１）で示される化合物（３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカンを含む）と、下記化合物群Ｓから選ばれる少なくとも一つとを併用することによって、上記目的を達成し得ることを見出した。この知見に基づく本発明は、以下の通りである。
【０００６】
［１］  （Ａ）熱可塑性ポリマーと、
（Ｂ）式（１）：
【０００７】
【化１】
2013231266.tif 000002
【０００８】
（式中、各Ｒ１は、それぞれ独立に、Ｃ１−８アルキル基、Ｃ６−１２アリール基またはＣ７−１８アラルキル基を表す。
各Ｒ２は、それぞれ独立に、水素原子またはＣ１−３アルキル基を表す。
Ｌ１は、ｍ価のＣ１−２６有機基を表す。
ｋは、０〜４の整数を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【０００９】
【化２】
2013231266.tif 000003
【００１０】
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも一つの化合物と、
を含有する繊維。
［２］  式（１）で示される化合物が、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン、ビス［３−（３−ｔ−ブチル−４−ヒドロキシ−５−メチルフェニル）プロピオン酸］［エチレンビス（オキシエチレン）］およびトリス（４−ｔ−ブチル−３−ヒドロキシ−２，６−ジメチルベンジル）イソシアヌル酸からなる群から選ばれる少なくとも一つである上記［１］に記載の繊維。
［３］  式（１）で示される化合物が、式（１−１）：
【００１１】
【化３】
2013231266.tif 000004
【００１２】
（式中、各Ｒ３および各Ｒ４は、それぞれ独立に、水素原子またはＣ１−６アルキル基を表す。
Ｌ２は、ｍ価のＣ１−２４有機基を表す。
ｍは、１〜４の整数を表す。）
で示される化合物である上記［１］に記載の繊維。
［４］  式（１）で示される化合物と化合物群Ｓから選ばれる少なくとも一つの化合物との合計量が、熱可塑性ポリマー１００重量部に対して０．００１〜３重量部である上記［１］〜［３］のいずれか一つに記載の繊維。
［５］  化合物群Ｓから選ばれる少なくとも一つの化合物が、トレハロースおよび式（Ｓ１）で示される化合物からなる群から選ばれる少なくとも一つである上記［１］〜［４］のいずれか一つに記載の繊維。
［６］  熱可塑性ポリマーが、ポリエチレン樹脂、ポリプロピレン樹脂、ポリウレタン樹脂、ポリアミド樹脂およびポリエステル樹脂からなる群から選ばれる少なくとも一つである上記［１］〜［５］のいずれか一つに記載の繊維。
［７］  ｎが５である上記［１］〜［６］のいずれか一つに記載の繊維。
［８］  （Ａ）熱可塑性ポリマーと、
（Ｂ）式（１）：
【００１３】
【化４】
2013231266.tif 000005
【００１４】
（式中、各Ｒ１は、それぞれ独立に、Ｃ１−８アルキル基、Ｃ６−１２アリール基またはＣ７−１８アラルキル基を表す。
各Ｒ２は、それぞれ独立に、水素原子またはＣ１−３アルキル基を表す。
Ｌ１は、ｍ価のＣ１−２６有機基を表す。
ｋは、０〜４の整数を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【００１５】
【化５】
2013231266.tif 000006
【００１６】
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも一つの化合物と、
を含有する熱可塑性ポリマー組成物を口金から吐出させることを含む、繊維の製造方法。
［９］  （Ａ）熱可塑性ポリマーと、
（Ｂ）式（１−１）：
【００１７】
【化６】
2013231266.tif 000007
【００１８】
（式中、各Ｒ３および各Ｒ４は、それぞれ独立に、水素原子またはＣ１−６アルキル基を表す。
Ｌ２は、ｍ価のＣ１−２４有機基を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【００１９】
【化７】
2013231266.tif 000008
【００２０】
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも一つの化合物と、
を含有する繊維。
［１０］  式（１−１）で示される化合物と化合物群Ｓから選ばれる少なくとも一つの化合物との合計量が、熱可塑性ポリマー１００重量部に対して０．００１〜３重量部である上記［９］に記載の繊維。
［１１］  化合物群Ｓから選ばれる少なくとも一つの化合物が、式（Ｓ１）で示される化合物である上記［９］または［１０］に記載の繊維。
［１２］  熱可塑性ポリマーが、ポリエチレン、ポリプロピレン、ポリウレタン、ナイロンおよびポリエステルからなる群から選ばれる少なくとも一つである上記［９］〜［１１］のいずれか一つに記載の繊維。
［１３］  式（１−１）で示される化合物が、オクタデシル  ３−（３，５−ジ−ｔ−ブチル−４−ヒドロキシフェニル）プロピオネート、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカンまたはペンタエリスリトール  テトラキス［３−（３，５−ジ−ｔ−ブチル−４−ヒドロキシフェニル）プロピオネート］である上記［９］〜［１２］のいずれか一つに記載の繊維。
［１４］  ｎが５である上記［９］〜［１３］のいずれか一つに記載の繊維。
［１５］  （Ａ）熱可塑性ポリマーと、
（Ｂ）式（１−１）：
【００２１】
【化８】
2013231266.tif 000009
【００２２】
（式中、各Ｒ３および各Ｒ４は、それぞれ独立に、水素原子またはＣ１−６アルキル基を表す。
Ｌ２は、ｍ価のＣ１−２４有機基を表す。
ｍは、１〜４の整数を表す。）
で示される化合物と、
（Ｃ）下記化合物群Ｓ：
（ｉ）グルコース、
（ｉｉ）フルクトース、
（ｉｉｉ）トレハロース、
（ｉｖ）スクロース、
（ｖ）ラクトース、
（ｖｉ）マルトース、
（ｖｉｉ）メレチトース、
（ｖｉｉｉ）スタキオース、
（ｉｘ）カードラン、
（ｘ）グリコーゲン、
（ｘｉ）式（Ｓ１）：
【００２３】
【化９】
2013231266.tif 000010
【００２４】
（式中、ｎは２以上の整数を表す。）
で示される化合物、
（ｘｉｉ）ＣｐＨｐ＋２（ＯＨ）ｐ（式中、ｐは４以上の整数を表す。）で示される化合物（Ｓ２）、および
（ｘｉｉｉ）ＣｒＨ２ｒＯｒ（式中、ｒは３以上の整数を表す。）で示され、１個のアルデヒド基またはケトン基およびｒ−１個のヒドロキシ基を有する化合物（Ｓ３ａ）の少なくとも１個のヒドロキシ基が−ＯＲＳ３（式中、ＲＳ３は、Ｃ１−１２アルキル基を表す。）で示されるアルコキシ基で置き換わった化合物（Ｓ３）
から選ばれる少なくとも１種の化合物と、
を含有する熱可塑性ポリマー組成物を、口金から紡糸筒中に吐出させ、得られた吐出糸をワインダーで巻き取る繊維の製造方法。
【００２５】
なお、本発明において、「Ｃａ−ｂ」とは、炭素数がａ以上ｂ以下であることを意味する。また、上述の「式（１）で示される化合物」等を、以下では「化合物（１）」等と略称することがある。同様に、後述する「式（５ａ）で示される２価の基」等を、「２価の基（５ａ）」等と略称することがある。
【発明の効果】
【００２６】
化合物（１）と化合物群Ｓから選ばれる少なくとも一つの化合物とを含有する本発明の繊維は、熱処理後での力学的物性（弾性回復率および引張強度等）の低下が小さい。
【発明を実施するための形態】
【００２７】
本発明の繊維は、熱可塑性ポリマー、化合物（１）、化合物群Ｓから選ばれる少なくとも一つの化合物を含有する。以下、各成分を順に説明する。
【００２８】
熱可塑性ポリマーは、１種のみを使用してもよく、２種以上を併用してもよい。熱可塑性ポリマーとしては、例えば、ポリエチレン樹脂［例えば、高密度ポリエチレン（ＨＤＰＥ）、低密度ポリエチレン（ＬＤＰＥ）、直鎖状低密度ポリエチレン（ＬＬＤＰＥ）、エチレン−ビニルアルコール共重合体（ＥＶＯＨ）、エチレン−アクリル酸エチル共重合体、エチレン−酢酸ビニル共重合体（ＥＶＡ）］、ポリプロピレン樹脂（例えば、結晶性プロピレン単独重合体、プロピレン−エチレンランダム共重合体、プロピレン−α−オレフィンランダム共重合体、プロピレン−エチレン−α−オレフィン共重合体等）、ポリウレタン樹脂、ポリアミド樹脂（例えば、ナイロン６、ナイロン１１、ナイロン１２、ナイロン６６、ナイロン６１０、ナイロン６Ｔ、ナイロン６Ｉ、ナイロン９Ｔ、ナイロンＭ５Ｔ等のナイロン）、ポリエステル樹脂（例えば、ポリエチレンテレフタレート、ポリブチレンテレフタレート、ポリテトラメチレンテレフタレート）、生分解性樹脂［例えば、ポリ乳酸（ＰＬＡ）、ポリ−３−ヒドロキシ酪酸、ポリ−３−ヒドロキシ酪酸／３−ヒドロキシヘキサン酸、ポリカプロラクトン、ポリブチレンサクシネート］等が挙げられる。
【００２９】
紡糸性の良さから、ポリエチレン樹脂、ポリプロピレン樹脂、ポリウレタン樹脂、ポリアミド樹脂、ポリエステル樹脂が好ましく、ポリウレタン樹脂、ポリアミド樹脂、ポリエステル樹脂が特に好ましい。
【００３０】
ポリエチレン樹脂としては、高密度ポリエチレン（ＨＤＰＥ）が好ましい。
ポリプロピレン樹脂としては、結晶性プロピレン単独重合体が好ましい。
ポリウレタン樹脂としては、末端ヒドロキシ基を２以上有する重合体（ポリヒドロキシ重合体）と有機ジイソシアネート化合物とからなるポリウレタンが好ましい。ポリヒドロキシ重合体としては、ポリエーテルグリコール、ポリエステルグリコールが好ましく、有機ジイソシアネート化合物としては、２，４−トリレンジイソシアネート（ＴＤＩ）、４，４’−ジフェニルメタンジイソシアネート（ＭＤＩ）、ヘキサメチレンジイソシアネート（ＨＤＩ）が好ましい。
ポリアミド樹脂としては、ナイロンが好ましく、ナイロン６、ナイロン１２、ナイロン６６がより好ましい。なお、ナイロンは、もともと商品名であったが、現在では、脂肪族骨格を含むポリアミド樹脂の総称として使用されている。
ポリエステル樹脂としては、ポリエチレンテレフタレート、ポリブチレンテレフタレート、ポリテトラメチレンテレフタレートが好ましい。
【００３１】
ポリプロピレン樹脂のメルトインデックス（メルトインデクサーを用いて測定した値）は、本発明の繊維がモノフィラメントの場合、０．１〜１０であることが好ましく、本発明の繊維がマルチフラメントの場合、５〜８０が好ましい。
ポリウレタン樹脂は、数平均分子量が５００〜５，０００であることが好ましく、１，５００〜４，０００であることがより好ましい。
ポリアミド樹脂の粘度は、ギ酸に溶解させてオストワルドの粘度計を用いて測定した相対粘度が２．０〜５．０であることが好ましい。
ポリエステル樹脂の粘度は、フェノール／テトラクロロエタン溶液に溶解させてオストワルドの粘度計を用いて測定した固有粘度の値が、０．５から０．９ｄｌ／Ｌであることが好ましい。
【００３２】
次に、化合物（１）について説明する。化合物（１）は、１種のみを使用してもよく、２種以上を併用してもよい。
【００３３】
式（１）中の各Ｒ１は、それぞれ独立に、Ｃ１−８アルキル基、Ｃ６−１２アリール基またはＣ７−１８アラルキル基を表し、ｋは、０〜４の整数を表す。ｋは、好ましくは１〜４の整数、より好ましくは２または３である。ｋが２以上である場合、またはｍが２以上である場合、各Ｒ１は互いに同じものでも、異なるものでもよい。
【００３４】
Ｃ１−８アルキル基は、鎖状または環状のいずれでもよく、好ましくは鎖状（直鎖状または分枝鎖状）である。Ｃ１−８アルキル基としては、直鎖状Ｃ１−８アルキル基（例えば、メチル基、エチル基、プロピル基、ブチル基、ペンチル基（アミル基とも呼ばれる）など）、分枝鎖状Ｃ３−８アルキル基（例えば、イソプロピル基、イソブチル基、ｓｅｃ−ブチル基、ｔ−ブチル基、ｔ−ペンチル基、２−エチルヘキシル基など）、環状Ｃ３−８アルキル基（即ち、Ｃ３−８シクロアルキル基、例えばシクロペンチル基、シクロヘキシル基など）が挙げられる。
Ｃ６−１２アリール基としては、例えばフェニル基、１−ナフチル基、２−ナフチル基等が挙げられる。
Ｃ７−１８アラルキル基としては、例えばベンジル基、１−フェニルエチル基、２−フェニルエチル基等が挙げられる。
【００３５】
式（１）中のＲ２は、水素原子またはＣ１−３アルキル基を表す。Ｃ１−３アルキル基は、直鎖状または分枝鎖状のいずれでもよい。Ｃ１−３アルキル基としては、例えば、メチル基、エチル基、プロピル基、イソプロピル基等を挙げることができる。Ｒ２は、好ましくは、水素原子またはメチル基である。
【００３６】
式（１）中のＬ１は、ｍ価のＣ１−２６有機基を表し、ｍは、１〜４の整数を表す。ｍ価のＣ１−２６有機基に特に限定は無く、その例示としては、後述する化合物（１）の下位概念に含まれる有機基が挙げられる。ｍは、好ましくは１〜３、より好ましくは１または２である。
【００３７】
好ましい化合物（１）としては、化合物（１−１）が挙げられる。化合物（１−１）は、１種のみを使用してもよく、２種以上を併用してもよい。以下、化合物（１−１）について説明する。
【００３８】
式（１−１）中の各Ｒ３および各Ｒ４は、それぞれ独立に、水素原子またはＣ１−６アルキル基を表す。ｍが２以上である場合、各Ｒ３は互いに同じものでも、異なるものでもよく、好ましくは同じものである。各Ｒ４も同様である。Ｃ１−６アルキル基としては、上述のものが挙げられる。各Ｒ３および各Ｒ４は、それぞれ独立に、好ましくは直鎖状Ｃ１−６アルキル基または分枝鎖状Ｃ３−６アルキル基、より好ましくはメチル基またはｔ−ブチル基である。
【００３９】
式（１−１）中のＬ２は、ｍ価のＣ１−２４有機基を表し、ｍは１〜４の整数を表す。ｍは、好ましくは１〜３、より好ましくは１または２である。
【００４０】
ｍ価のＣ１−２４有機基としては、例えば、
ｍ個のヒドロキシ基を有するＣ１−２４アルコールの、前記ｍ個のヒドロキシ基の全てから水素原子を除いた残りの基（以下「ｍ価のＣ１−２４アルコール残基」と略称することがある）；
ｍ個のアミノ基（イミノ基を含む）を有するＣ１−２４アミンの、前記ｍ個のアミノ基の全てから一つずつ水素原子を除いた残りの基（以下「ｍ価のＣ１−２４アミン残基」と略称することがある）
等が挙げられる。
【００４１】
ｍ価のＣ１−２４アルコール残基およびｍ価のＣ１−２４アミン残基は、いずれも、ヘテロ原子を含んでいてもよい。ヘテロ原子としては、例えば、酸素原子、硫黄原子、窒素原子等が挙げられ、これらヘテロ原子が、ｍ価のＣ１−２４アルコール残基およびｍ価のＣ１−２４アミン残基中の炭素原子と置き換わっていてもよい。また、ｍ価のＣ１−２４アルコール残基およびｍ価のＣ１−２４アミン残基は、いずれも、鎖状または環状でもよく、これらの組合せでもよい。鎖状は、直鎖状でも分枝鎖状でもよい。
【００４２】
１価のＣ１−２４アルコール残基としては、例えば、メタノール、エタノール、プロパノール、イソプロパノール、ブタノール、ｔ−ブタノール、ヘキサノール、オクタノール、デカノール、ドデカノール、テトラデカノール、ヘキサデカノール、オクタデカノール等の残基が挙げられる。
【００４３】
２価のＣ１−２４アルコール残基としては、例えば、エチレングリコール、１，２−プロパンジオール、１，３−プロパンジオール、１，４−ブタンジオール、１，５−ペンタンジオール、１，６−ヘキサンジオール、１，８−オクタンジオール、１，１０−デカンジオール、１，１２−ドデカンジオール、１，１４−テトラデカンジオール、１，１６−ヘキサデカンジオール、ジエチレングリコール、トリエチレングリコール、３，９−ビス（１，１−ジメチル−２−ヒドロキシエチル）−２，４，８，１０−テトラオキサスピロ［５．５］ウンデカン等の残基が挙げられる。
【００４４】
３価のＣ１−２４アルコール残基としては、例えば、グリセロール等の残基が挙げられる。
【００４５】
４価のＣ１−２４アルコール残基としては、例えば、エリスリトール、ペンタエリスリトール等の残基が挙げられる。
【００４６】
１価のＣ１−２４アミン残基としては、例えば、メチルアミン、エチルアミン、プロピルアミン、ブチルアミン、ペンチルアミン、ヘキシルアミン、ヘプチルアミン、オクチルアミン、ノニルアミン、デシルアミン、ウンデシルアミン、ドデシルアミン、トリデシルアミン、テトラデシルアミン、ペンタデシルアミン、ヘキサデシルアミン、ヘプタデシルアミン、オクタデシルアミン、ノナデシルアミン、エイコシルアミン等の残基が挙げられる。
【００４７】
２価のＣ１−２４アミン残基としては、例えば、メタンジアミン、エチレンジアミン、トリメチレンジアミン、テトラメチレンジアミン、ヘプタメチレンジアミン、ヘキサメチレンジアミン、オクタメチレンジアミン、ジアミノデカン、ジアミノドデカン等の残基が挙げられる。
【００４８】
３価のＣ１−２４アミン残基としては、例えば、ジエチレントリアミン、１，２，４−ベンゼントリアミン等の残基が挙げられる。
【００４９】
４価のＣ１−２４アミン残基としては、例えば、トリエチレンテトラミン、１，２，４，５−ベンゼンテトラアミン等の残基が挙げられる。
【００５０】
化合物（１）としては、例えば、
（ｉ）３，５−ジ−ｔ−ブチル−４−ヒドロキシフェニル酢酸、３−（３，５−ジ−ｔ−ブチル−４−ヒドロキシフェニル）プロピオン酸、３−（３−ｔ−ブチル−４−ヒドロキシ−５−メチルフェニル）プロピオン酸、または３−（３，５−ジシクロヘキシル−４−ヒドロキシフェニル）プロピオン酸と、ｍ個のヒドロキシ基を有するアルコール（ｍ＝１〜４）とのエステル、
（ｉｉ）３，５−ジ−ｔ−ブチル−４−ヒドロキシフェニル酢酸、３−（３，５−ジ−ｔ−ブチル−４−ヒドロキシフェニル）プロピオン酸、３−（３−ｔ−ブチル−４−ヒドロキシ−５−メチルフェニル）プロピオン酸、または３−（３，５−ジシクロヘキシル−４−ヒドロキシフェニル）プロピオン酸と、ｍ個のアミノ基（イミノ基を含む）を有するアミン（ｍ＝１〜４）とのアミド
等が挙げられる。前記（ｉ）のエステルおよび前記（ｉｉ）のアミドは、いずれも、１種のみを使用してもよく、２種以上を併用してもよい。また、前記（ｉ）のエステルおよび前記（ｉｉ）のアミドの混合物を使用してもよい。
【００５１】
前記（ｉ）のエステルを形成するｍ個のヒドロキシ基を有するアルコールとしては、例えば、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン、３，９−ビス（１，１−ジメチル−２−ヒドロキシエチル）−２，４，８，１０−テトラオキサスピロ［５．５］ウンデカン等が挙げられる。
【００５２】
前記（ｉｉ）のアミドを形成するｍ個のアミノ基を有するアミンとしては、例えば、メタンジアミン、エチレンジアミン、トリメチレンジアミン、テトラメチレンジアミン、ヘプタメチレンジアミン、ヘキサメチレンジアミン、オクタメチレンジアミン等が挙げられる。
【００５３】
好ましい化合物（１−１）としては、
オクタデシル  ３−（３，５−ジ−ｔ−ブチル−４−ヒドロキシフェニル）プロピオネート（以下「化合物（１−１−１）」と略称することがある）、
３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（以下「化合物（１−１−２）」と略称することがある）、
ペンタエリスリトール  テトラキス［３−（３，５−ジ−ｔ−ブチル−４−ヒドロキシフェニル）プロピオネート］（以下「化合物（１−１−３）」と略称することがある）、
ビス［３−（３−ｔ−ブチル−４−ヒドロキシ−５−メチルフェニル）プロピオン酸］［エチレンビス（オキシエチレン）］（以下「化合物（１−１−４）」と略称することがある）、および
Ｎ，Ｎ’−ヘキサメチレンビス［３−（３，５−ジ−ｔ−ブチル−４−ヒドロキシフェニル）プロパンアミド］（以下「化合物（１−１−５）」と略称することがある）
が挙げられる。
これらの中でも、化合物（１−１−２）、化合物（１−１−４）および化合物（１−１−５）がより好ましく、化合物（１−１−２）および化合物（１−１−４）がさらに好ましい。
【００５４】
化合物（１−１−１）は「イルガノックス（登録商標）１０７６」（ＢＡＳＦジャパン社製）として、化合物（１−１−２）は「スミライザー（登録商標）ＧＡ−８０」（住友化学社製）として、化合物（１−１−３）は「イルガノックス（登録商標）１０１０」（ＢＡＳＦジャパン社製）として、化合物（１−１−４）は「イルガノックス（登録商標）２４５」（ＢＡＳＦジャパン社製）として、化合物（１−１−５）は「イルガノックス（登録商標）１０９８」（ＢＡＳＦジャパン社製）として市販されている。
【００５５】
化合物（１−１）は、市販品を使用するか、または公知の方法（例えば、米国特許第３３３０８５９号、米国特許第３６４４４８２号または特開昭５９−２５８２６号に記載の方法等）に準じて製造することができる。
【００５６】
また、別の好ましい化合物（１）としては、式（１−２）：
【００５７】
【化１０】
2013231266.tif 000011
【００５８】
（式中、各Ｒ５および各Ｒ６は、それぞれ独立に、Ｃ１−８アルキル基、Ｃ６−１２アリール基またはＣ７−１８アラルキル基を表す。
Ｒ７は、水素原子またはＣ１−３アルキル基を表す。
Ｒ８は、水素原子またはメチル基を表す。）
で示される化合物が挙げられる。化合物（１−２）は、１種のみを使用してもよく、２種以上を併用してもよい。以下、化合物（１−２）について説明する。
【００５９】
式（１−２）中の各Ｒ５および各Ｒ６は、それぞれ独立に、Ｃ１−８アルキル基、Ｃ６−１２アリール基またはＣ７−１８アラルキル基を表す。Ｃ１−８アルキル基、Ｃ６−１２アリール基およびＣ７−１８アラルキル基としては、上述のものが挙げられる。Ｒ５は二つ存在するが、各Ｒ５は、互いに同じものでも、異なるものでもよく、好ましくは同じものである。各Ｒ６も同様である。各Ｒ５および各Ｒ６は、それぞれ独立に、好ましくは分枝鎖状Ｃ３−８アルキル基、より好ましくは３級炭素原子を有するＣ４−８アルキル基、さらに好ましくはｔ−ブチル基またはｔ−ペンチル基、特に好ましくはｔ−ペンチル基である。
【００６０】
式（１−２）中のＲ７は、水素原子またはＣ１−３アルキル基を表す。Ｃ１−３アルキル基としては、上述のものが挙げられる。Ｒ７は、好ましくは、水素原子またはメチル基である。
【００６１】
式（１−２）中のＲ８は、水素原子またはメチル基を表し、好ましくは水素原子である。
【００６２】
化合物（１−２）としては、例えば、２，４−ジ−ｔ−ブチル−６−［１−（３，５−ジ−ｔ−ブチル−２−ヒドロキシフェニル）エチル］フェニル  （メタ）アクリレート、２−ｔ−ブチル−６−（３−ｔ−ブチル−２−ヒドロキシ−５−メチルベンジル）−４−メチルフェニル  （メタ）アクリレート、２，４−ジ−ｔ−ペンチル−６−［１−（３，５−ジ−ｔ−ペンチル−２−ヒドロキシフェニル）エチル］フェニル  （メタ）アクリレート、２，４−ジ−ｔ−ブチル−６−（３，５−ジ−ｔ−ブチル−２−ヒドロキシ−ベンジル）フェニル  （メタ）アクリレート、２−ｔ−ブチル−６−（３−ｔ−ブチル−２−ヒドロキシ−５−メチルベンジル）−４−エチルフェニル  （メタ）アクリレート、２−ｔ−ペンチル−６−（３−ｔ−ペンチル−２−ヒドロキシ−５−メチルベンジル）−４−メチルフェニル  （メタ）アクリレート等が挙げられる。ここで「（メタ）アクリレート」とは、「アクリレートおよびメタクリレート」を意味する。
【００６３】
好ましい化合物（１−２）としては、
２，４―ジ−ｔ−ペンチル−６−［１−（３，５−ジ−ｔ−ペンチル−２−ヒドロキシフェニル）エチル］フェニル  アクリレート（以下「化合物（１−２−１）」と略称することがある）、および
２−ｔ−ブチル−６−（３−ｔ−ブチル−２−ヒドロキシ−５−メチルベンジル）−４−メチルフェニル  アクリレート（以下「化合物（１−２−２）」と略称することがある
）
が挙げられる。
化合物（１−２−１）は「スミライザー（登録商標）ＧＳ（Ｆ）」（住友化学社製）として、化合物（１−２−２）は「スミライザー（登録商標）ＧＭ」（住友化学社製）として市販されている。
【００６４】
化合物（１−２）は、市販品を使用するか、または公知の方法（例えば特開平１−１６８６４３号または特開昭５８−８４８３５号に記載の方法）に準じて製造することができる。
【００６５】
また、別の好ましい化合物（１）としては、トリス（４−ｔ−ブチル−３−ヒドロキシ−２，６−ジメチルベンジル）イソシアヌル酸が挙げられる。該化合物は、「サイアノックス（登録商標）ＣＹ−１７９０」（サイテック・インダストリーズ社製）として市販されている。
【００６６】
化合物（１）のその他の具体例としては、以下の［１］〜［８］に記載するもの等が挙げられる。
［１］２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジオクタデシル−４−メチルフェノール、２，６−ジ−ｔ−ブチル−４−メトキシメチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールなどのアルキル化モノフェノール。
【００６７】
［２］２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコール  ビス［３，３−ビス（３’−ｔ−ブチル−４’−ヒドロキシフェニル）ブチレート］、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタンなどのビスフェノール誘導体。
【００６８】
［３］３，５，３’，５’−テトラ−ｔ−ブチル−４，４’−ジヒドロキシジベンジルエーテル、オクタデシル  ４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル  ３，５−ジ−ｔ−ブチル−４−ヒドロキシベンジルメルカプトアセテートなどのＯ−ベンジル誘導体、Ｎ−ベンジル誘導体およびＳ−ベンジル誘導体。
【００６９】
［４］トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレートなどのヒドロキシベンジル基含有トリアジン誘導体。
【００７０】
［５］ジオクタデシル  ２，２−ビス（３，５−ジ−ｔ−ブチル−２−ヒドロキシベンジル）マロネート、ジオクタデシル  ２−（３−ｔ−ブチル−４−ヒドロキシ−５−メチルベンジル）マロネート、ビス（ドデシルメルカプトエチル）２，２−ビス（３，５−ジ−ｔ−ブチル−４−ヒドロキシベンジル）マロネート、ビス［４−（１，１，３，３−テトラメチルブチル）フェニル］  ２，２−ビス（３，５−ジ−ｔ−ブチル−４−ヒドロキシベンジル）マロネートなどのヒドロキシベンジル基含有マロネート誘導体。
【００７１】
［６］１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ジ−ｔ−ブチル−４−ヒドロキシベンジル）フェノールなどの芳香族ヒドロキシベンジル誘導体。
【００７２】
［７］ジメチル  ３，５−ジ−ｔ−ブチル−４−ヒドロキシベンジルホスホネート、ジエチル  ３，５−ジ−ｔ−ブチル−４−ヒドロキシベンジルホスホネート、ジオクタデシル  ３，５−ジ−ｔ−ブチル−４−ヒドロキシベンジルホスホネート、ジオクタデシル  ５−ｔ−ブチル−４−ヒドロキシ−３−メチルベンジルホスホネート、３，５−ジ−ｔ−ブチル−４−ヒドロキシベンジルホスホン酸モノエステルのカルシウム塩などのヒドロキシベンジルホスホネート誘導体。
【００７３】
［８］Ｎ，Ｎ’−ビス［３−（３’，５’−ジ−ｔ−ブチル−４’−ヒドロキシフェニル）プロピオニル］ヒドラジン、Ｎ，Ｎ’−ビス［３−（３’，５’−ジ−ｔ−ブチル−４’−ヒドロキシフェニル）プロピオニル］ヘキサメチレンジアミン、Ｎ，Ｎ’−ビス［３−（３’，５’−ジ−ｔ−ブチル−４’−ヒドロキシフェニル）プロピオニル］トリメチレンジアミンなどのβ−（３，５−ジ−ｔ−ブチル−４−ヒドロキシフェニル）プロピオン酸アミド。
【００７４】
化合物（１）は、
好ましくは、化合物（１−１）、化合物（１−２）およびトリス（４−ｔ−ブチル−３−ヒドロキシ−２，６−ジメチルベンジル）イソシアヌル酸からなる群から選ばれる少なくとも一つであり；
より好ましくは、化合物（１−１）およびトリス（４−ｔ−ブチル−３−ヒドロキシ−２，６−ジメチルベンジル）イソシアヌル酸からなる群から選ばれる少なくとも一つであり；
さらに好ましくは、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン、ビス［３−（３−ｔ−ブチル−４−ヒドロキシ−５−メチルフェニル）プロピオン酸］［エチレンビス（オキシエチレン）］およびトリス（４−ｔ−ブチル−３−ヒドロキシ−２，６−ジメチルベンジル）イソシアヌル酸からなる群から選ばれる少なくとも一つである。
【００７５】
本発明は、化合物（１）と、化合物群Ｓから選ばれる少なくとも一つの化合物とを併用することを特徴とする。この化合物群Ｓは、糖（グルコース、フルクトース、トレハロース、スクロース、ラクトース、マルトース、メレチトース、スタキオース、カードラン、グリコーゲン）と、糖から合成することができる化合物［化合物（Ｓ１）〜化合物（Ｓ３）］とに分類できる。但し、化合物（Ｓ１）〜化合物（Ｓ３）は、糖以外から合成された化合物であってもよい。以下、化合物群Ｓを順に説明する。
【００７６】
単糖であるグルコースおよびフルクトースは、Ｄ体、Ｌ体またはこれらの混合物のいずれでもよく、好ましくはＤ体である。グルコースおよびフルクトースは、α体、β体またはこれらの混合物のいずれでもよい。グルコースおよびフルクトースは、ピラノース型、フラノース型またはこれらの混合物のいずれでもよく、好ましくはピラノース型である。グルコースは、無水物、水和物またはこれらの混合物のいずれでもよい。グルコースおよびフルクトースは市販されており、市販品をそのまま使用することができる。
【００７７】
二糖であるトレハロース、スクロース、ラクトースおよびマルトース、三糖であるメレチトース（メレジトースとも呼ばれる）、並びに四糖であるスタキオースは、無水物、水和物またはこれらの混合物のいずれでもよい。これらは市販されており、いずれも、市販品をそのまま使用することができる。
【００７８】
カードランおよびグリコーゲンは、多糖に分類される。ここで、カードランとは、微生物が生産するβ１−３グリコシド結合だけからなるグルカン（Ｄ−グルコースからなる多糖）である。グリコーゲンは、動物（例えば、カキ）の体内に存在する多糖である。カードランの重量平均分子量［レーザー回折式絶対分子量測定装置（昭光通商社製、Ｓｈｏｄｅｘ−ＧＰＣ付き、Ｗｙａｔｔ  ＤＡＷＮ型）での測定値］は、好ましくは、８００〜８０００００である。グリコーゲンの重量平均分子量［レーザー回折式絶対分子量測定装置（昭光通商社製、Ｓｈｏｄｅｘ−ＧＰＣ付き、Ｗｙａｔｔ  ＤＡＷＮ型）での測定値］は、好ましくは、２．４×１０６〜４．４×１０６である。カードランおよびグリコーゲンは、市販されており、いずれも、市販品をそのまま使用することができる。
【００７９】
次に、化合物（Ｓ１）について説明する。化合物（Ｓ１）は、１種のみを使用してもよく、２種以上を併用してもよい。式（Ｓ１）において、ｎは２以上の整数を表し、好ましくは２〜６を表し、より好ましくは５を表す。
【００８０】
化合物（Ｓ１）としては、例えば、１，２，３−シクロプロパントリオール、１，２，３，４−シクロブタンテトラオール、１，２，３，４，５−シクロペンタンペンタオール、１，２，３，４，５，６−シクロヘキサンヘキサオール、１，２，３，４，５，６，７−シクロヘプタンヘプタオール、１，２，３，４，５，６，７，８−シクロオクタンオクタオール等が挙げられる。これらの中でｎが５である１，２，３，４，５，６−シクロヘキサンヘキサオールが好ましい。１，２，３，４，５，６−シクロヘキサンヘキサオールは、イノシトールとも呼ばれる。このイノシトールは、生体内でグルコースから合成される。但し、本発明では、人工的に合成されたイノシトールを使用してもよい。
【００８１】
イノシトールには、ヒドロキシ基の位置によって、９種の異性体（７種の光学不活性体および１対の鏡像異性体）が存在する。イノシトールとしては、１種の異性体のみを使用してもよく、２種以上の異性体を併用してもよい。イノシトール異性体としては、ｍｙｏ−イノシトール、ｅｐｉ−イソイノシトール、ａｌｌｏ−イノシトール、ｍｕｃｏ−イノシトール、ｎｅｏ−イノシトール、ｃｈｉｒｏ−イノシトール、ｓｃｙｌｌｏ−イノシトールおよびｃｉｓ−イノシトールのいずれも使用することができる。これらの中で、下記式で示されるｍｙｏ−イノシトールおよびｓｃｙｌｌｏ−イノシトールがより好ましく、ｍｙｏ−イノシトールがさらに好ましい。なお、ｃｈｉｒｏ−イノシトールは、Ｄ体（即ち、Ｄ−ｃｈｉｒｏ−イノシトール）でも、Ｌ体（即ち、Ｌ−ｃｈｉｒｏ−イノシトール）でもよく、また、Ｄ体およびＬ体の混合物であってもよい。
【００８２】
【化１１】
2013231266.tif 000012
【００８３】
化合物（Ｓ１）は、市販品をそのまま使用すればよい。また、化合物（Ｓ１）は、無水物、水和物またはこれらの混合物のいずれでもよい。
【００８４】
次に、化合物（Ｓ２）について説明する。式（Ｓ２）において、ｐは４以上の整数を表し、好ましくは４〜８を表し、より好ましくは４〜６を表す。化合物（Ｓ２）は、１種のみを使用してもよく、２種以上を併用してもよい。
【００８５】
化合物（Ｓ２）は、好ましくは糖アルコールであり、より好ましくはテトリトール（ｐ＝４）、ペンチトール（ｐ＝５）、ヘキシトール（ｐ＝６）、ヘプチトール（ｐ＝７）、オクチトール（ｐ＝８）であり、さらに好ましくはテトリトール、ペンチトール、ヘキシトールである。テトリトールとしては、例えば、エリトリトール、トレイトール等が挙げられる。ペンチトールとしては、例えば、アラビニトール、キシリトール等が挙げられる。ヘキシトールとしては、例えば、ソルビトール、マンニトール等が挙げられる。化合物（Ｓ２）は、市販されており、市販品をそのまま使用することができる。
【００８６】
次に、化合物（Ｓ３）について説明する。化合物（Ｓ３）は、化合物（Ｓ３ａ）の少なくとも一つのヒドロキシ基がアルコキシ基（−ＯＲＳ３ａ；ＲＳ３ａはＣ１−１２アルキル基を表す）で置き換わった化合物である。この化合物（Ｓ３ａ）は、ＣｒＨ２ｒＯｒ（式中、ｒは３以上の整数を表す。）で表され、ｒ−１個のヒドロキシ基を有する単糖である。ｒは、好ましくは３〜１０、より好ましくは６である。即ち、化合物（Ｓ３ａ）は、好ましくは、トリオース（ｒ＝３）、テトロース（ｒ＝４）、ペントース（ｒ＝５）、ヘキソース（ｒ＝６）、ヘプトース（ｒ＝７）、オクトース（ｒ＝８）、ノノース（ｒ＝９）またはデコース（ｒ＝１０）である。
【００８７】
化合物（Ｓ３ａ）は、環状でも鎖状でもよく、好ましくは環状である。環状の化合物（Ｓ３ａ）は、ピラノース型でもフラノース型でもよく、好ましくはピラノース型である。また化合物（Ｓ３ａ）は、Ｄ体でもＬ体でもよく、好ましくはＤ体である。さらに化合物（Ｓ３ａ）は、アルデヒド基（ホルミル基とも呼ばれる）を有するアルドースでも、ケトン基（カルボニル基とも呼ばれる）を有するケトースでもよく、好ましくはアルドースである。化合物（Ｓ３ａ）は、上述した物の混合物でもよい。
【００８８】
アルドースとしては、例えば、アルドトリオース（グリセルアルデヒド）；アルドテトロース（エリトロース、トレオース）；アルドペントース（リボース、アラビノース、キシロース、リキソース）；アルドヘキソース（グルコース、マンノース、ガラクトース、アロース、アルトロース、グロース、イドース、タロース）；およびアルドヘプトース（例えばＤ−グリセロ−Ｄ−ガラクト−ヘプトースなど）が挙げられる。
【００８９】
ケトースとしては、例えば、ケトトリオース（ジヒドロキシアセトン）；ケトテトロース（エリトルロース）；ケトペントース（リブロース、キシルロース）；ケトヘキソース（プシコース、フルクトース、ソルボース、タガトース）；およびケトヘプトース（例えばセドヘプツロース、Ｄ−マンノ−ヘプツロースなど）が挙げられる。
【００９０】
化合物（Ｓ３ａ）は、好ましくはヘキソース（六炭糖とも呼ばれる）であり、より好ましくはアルドヘキソースであり、さらに好ましくはグルコースである。アルドヘキソースは、好ましくはピラノース型である。以下、「ヘキソースのヒドロキシ基が−ＯＲＳ３ａ基で置き換わった化合物」等を「ヘキソース−化合物（Ｓ３）」等と呼ぶことがある。
【００９１】
化合物（Ｓ３）中の−ＯＲＳ３ａ基の数は、好ましくは５以下、より好ましくは３以下、さらに好ましくは１である。複数の−ＯＲＳ３ａ基が存在する場合、各ＲＳ３ａは、互いに同じものでも、異なるものでもよく、好ましくは同じものである。−ＯＲＳ３ａ基は、好ましくは、化合物（Ｓ３ａ）の１位の炭素原子と結合している。−ＯＲＳ３ａ基が環状の化合物（Ｓ３ａ）の１位の炭素原子と結合している場合、−ＯＲＳ３ａ基の結合方向は、αでもβでもよく、好ましくはαである。なお、結合方向および位置番号の付け方は単糖の基準に従う。
【００９２】
ＲＳ３ａは、Ｃ１−１２アルキル基を表す。Ｃ１−１２アルキル基は、鎖状または環状のいずれでもよく、好ましくは鎖状（直鎖状または分枝鎖状）、より好ましくは直鎖状である。Ｃ１−１２アルキル基の炭素数は、好ましくは１以上８以下である。Ｃ１−１２アルキル基としては、例えば、直鎖状Ｃ１−１２アルキル基（メチル基、エチル基、プロピル基、ブチル基、ペンチル基、ヘキシル基、ヘプチル基、オクチル基、ノニル基、デシル基、ウンデシル基、ドデシル基）、分枝鎖状Ｃ３−１２アルキル基（例えばイソプロピル基、イソブチル基、ｓｅｃ−ブチル基、ｔ−ブチル基、イソペンチル基、ネオペンチル基、ｔ−ペンチル基など）、環状Ｃ３−１２アルキル基（即ちＣ３−１２シクロアルキル基、例えばシクロペンチル基、シクロヘキシル基など）が挙げられる。Ｃ１−１２アルキル基は、好ましくはメチル基、エチル基、またはオクチル基であり、より好ましくはメチル基である。
【００９３】
化合物（Ｓ３）は、好ましくはヘキソース−化合物（Ｓ３）であり、より好ましくはアルドヘキソース−化合物（Ｓ３）（即ちグルコース−化合物（Ｓ３）、マンノース−化合物（Ｓ３）、ガラクトース−化合物（Ｓ３）、アロース−化合物（Ｓ３）、アルトロース−化合物（Ｓ３）、グロース−化合物（Ｓ３）、イドース−化合物（Ｓ３）、またはタロース−化合物（Ｓ３））である。前記アルドヘキソースは、いずれも、ピラノース型であることが好ましい。
【００９４】
グルコース−化合物（Ｓ３）としては、例えば、メチル  α−Ｄ−グルコピラノシド、エチル  α−Ｄ−グルコピラノシド、プロピル  α−Ｄ−グルコピラノシド、ブチル  α−Ｄ−グルコピラノシド、ペンチル  α−Ｄ−グルコピラノシド、ヘキシル  α−Ｄ−グルコピラノシド、ヘプチル  α−Ｄ−グルコピラノシド、オクチル  α−Ｄ−グルコピラノシド、ノニル  α−Ｄ−グルコピラノシド、デシル  α−Ｄ−グルコピラノシド、ウンデシル  α−Ｄ−グルコピラノシド、ドデシル  α−Ｄ−グルコピラノシド等が挙げられる。
【００９５】
マンノース−化合物（Ｓ３）としては、例えば、メチル  α−Ｄ−マンノピラノシド、エチル  α−Ｄ−マンノピラノシド、プロピル  α−Ｄ−マンノピラノシド、ブチル  α−Ｄ−マンノピラノシド、ペンチル  α−Ｄ−マンノピラノシド、ヘキシル  α−Ｄ−マンノピラノシド、ヘプチル  α−Ｄ−マンノピラノシド、オクチル  α−Ｄ−マンノピラノシド、ノニル  α−Ｄ−マンノピラノシド、デシル  α−Ｄ−マンノピラノシド、ウンデシル  α−Ｄ−マンノピラノシド、ドデシル  α−Ｄ−マンノピラノシド等が挙げられる。
【００９６】
ガラクトース−化合物（Ｓ３）としては、例えば、メチル  α−Ｄ−ガラクトピラノシド、エチル  α−Ｄ−ガラクトピラノシド、プロピル  α−Ｄ−ガラクトピラノシド、ブチル  α−Ｄ−ガラクトピラノシド、ペンチル  α−Ｄ−ガラクトピラノシド、ヘキシル
α−Ｄ−ガラクトピラノシド、ヘプチル  α−Ｄ−ガラクトピラノシド、オクチル  α−Ｄ−ガラクトピラノシド、ノニル  α−Ｄ−ガラクトピラノシド、デシル  α−Ｄ−ガラクトピラノシド、ウンデシル  α−Ｄ−ガラクトピラノシド、ドデシル  α−Ｄ−ガラクトピラノシド等が挙げられる。
【００９７】
アロース−化合物（Ｓ３）としては、例えば、メチル  α−Ｄ−アロピラノシド、エチル  α−Ｄ−アロピラノシド、プロピル  α−Ｄ−アロピラノシド、ブチル  α−Ｄ−アロピラノシド、ペンチル  α−Ｄ−アロピラノシド、ヘキシル  α−Ｄ−アロピラノシド、ヘプチル  α−Ｄ−アロピラノシド、オクチル  α−Ｄ−アロピラノシド、ノニル  α−Ｄ−アロピラノシド、デシル  α−Ｄ−アロピラノシド、ウンデシル  α−Ｄ−アロピラノシド、ドデシル  α−Ｄ−アロピラノシド等が挙げられる。
【００９８】
アルトロース−化合物（Ｓ３）としては、例えば、メチル  α−Ｄ−アルトロピラノシド、エチル  α−Ｄ−アルトロピラノシド、プロピル  α−Ｄ−アルトロピラノシド、ブチル  α−Ｄ−アルトロピラノシド、ペンチル  α−Ｄ−アルトロピラノシド、ヘキシル
α−Ｄ−アルトロピラノシド、ヘプチル  α−Ｄ−アルトロピラノシド、オクチル  α−Ｄ−アルトロピラノシド、ノニル  α−Ｄ−アルトロピラノシド、デシル  α−Ｄ−アルトロピラノシド、ウンデシル  α−Ｄ−アルトロピラノシド、ドデシル  α−Ｄ−アルトロピラノシド等が挙げられる。
【００９９】
グロース−化合物（Ｓ３）としては、例えば、メチル  α−Ｄ−グロピラノシド、エチル  α−Ｄ−グロピラノシド、プロピル  α−Ｄ−グロピラノシド、ブチル  α−Ｄ−グロピラノシド、ペンチル  α−Ｄ−グロピラノシド、ヘキシル  α−Ｄ−グロピラノシド、ヘプチル  α−Ｄ−グロピラノシド、オクチル  α−Ｄ−グロピラノシド、ノニル  α−Ｄ−グロピラノシド、デシル  α−Ｄ−グロピラノシド、ウンデシル  α−Ｄ−グロピラノシド、ドデシル  α−Ｄ−グロピラノシド等が挙げられる。
【０１００】
イドース−化合物（Ｓ３）としては、例えば、メチル  α−Ｄ−イドピラノシド、エチル  α−Ｄ−イドピラノシド、プロピル  α−Ｄ−イドピラノシド、ブチル  α−Ｄ−イドピラノシド、ペンチル  α−Ｄ−イドピラノシド、ヘキシル  α−Ｄ−イドピラノシド、ヘプチル  α−Ｄ−イドピラノシド、オクチル  α−Ｄ−イドピラノシド、ノニル  α−Ｄ−イドピラノシド、デシル  α−Ｄ−イドピラノシド、ウンデシル  α−Ｄ−イドピラノシド、ドデシル  α−Ｄ−イドピラノシド等が挙げられる。
【０１０１】
タロース−化合物（Ｓ３）としては、例えば、メチル  α−Ｄ−タロピラノシド、エチル  α−Ｄ−タロピラノシド、プロピル  α−Ｄ−タロピラノシド、ブチル  α−Ｄ−タロピラノシド、ペンチル  α−Ｄ−タロピラノシド、ヘキシル  α−Ｄ−タロピラノシド、ヘプチル  α−Ｄ−タロピラノシド、オクチル  α−Ｄ−タロピラノシド、ノニル  α−Ｄ−タロピラノシド、デシル  α−Ｄ−タロピラノシド、ウンデシル  α−Ｄ−タロピラノシド、ドデシル  α−Ｄ−タロピラノシド等が挙げられる。
【０１０２】
前記具体例では−ＯＲＳ３ａ基の結合方向がαである化合物（Ｓ３）を列挙したが、同じ−ＯＲＳ３ａ基を有し、結合方向がβであるアルドヘキソース−化合物（Ｓ３）も具体例として挙げられる。なお以下では「−ＯＲＳ３ａ基の結合方向がαである化合物（Ｓ３）」等を「α体」等と略称することがある。同様に、前記具体例ではＤ体を列挙したが、同じ−ＯＲＳ３ａ基を有するＬ体も具体例として挙げられる。
【０１０３】
アルドヘキソース−化合物（Ｓ３）の中でも、グルコース−化合物（Ｓ３）が好ましく、Ｃ１−１２アルキル  Ｄ−グルコピラノシド（α体およびβ体の両方）がより好ましく、メチル  α−Ｄ−グルコピラノシドおよびオクチル  β−Ｄ−グルコピラノシドがさらに好ましく、メチル  α−Ｄ−グルコピラノシドが特に好ましい。
【０１０４】
化合物（Ｓ３）は、水和物でもよく、無水和物でもよい。また、化合物（Ｓ３）は、１種のみを使用してもよく、２種以上の混合物を使用してもよい。化合物（Ｓ３）の混合物としては、例えば、化合物（Ｓ３ａ）の平衡混合物（例えばグリセルアルデヒドとジヒドロキシアセトンとの平衡混合物であるグリセロース）から、公知の製造方法で得られる化合物（Ｓ３）の混合物等が挙げられる。またα体とβ体との混合物、およびＤ体とＬ体との混合物も使用することができる。
【０１０５】
化合物（Ｓ３）は、公知の方法（例えば、新実験化学講座１４  有機化合物の合成と反応Ｖ（丸善株式会社、昭和５３年７月２０日発行）第２４２６頁に記載の方法）に準じて製造することができる。例えば、（ｉ）化合物（Ｓ３ａ）（即ち、単糖）を、−ＯＲＳ３ａ基に対応するアルカノールに溶解させ、−１０℃〜室温の温度で該溶液に塩化水素ガスを流通させることによって、化合物（Ｓ３ａ）をアルコキシ化する方法；（ｉｉ）化合物（Ｓ３ａ）、−ＯＲＳ３ａ基に対応するアルカノールおよび塩酸の混合溶液を加熱還流することによって、化合物（Ｓ３ａ）をアルコキシ化する方法；等が挙げられる。また化合物（Ｓ３）は市販されている。例えば、メチル  α−Ｄ−グルコピラノシド等は東京化成工業株式会社から入手することができる。
【０１０６】
化合物群Ｓから選ばれる少なくとも一つの化合物は、好ましくは、トレハロースおよび化合物（Ｓ１）からなる群から選ばれる少なくとも一つであり、より好ましくは化合物（Ｓ１）であり、さらに好ましくはｎが５である化合物（Ｓ１）（即ち、イノシトール）である。
【０１０７】
繊維中の化合物（１）と化合物群Ｓから選ばれる少なくとも一つの化合物との合計量は、熱可塑性ポリマー１００重量部に対して、好ましくは０．００１〜１０重量部、紡糸時の操業の安定性および繊維の力学的物性の観点から、より好ましくは０．００１〜３重量部、さらに好ましくは０．０２〜２重量部、特に好ましくは０．０２〜１重量部である。
【０１０８】
化合物（１）と化合物群Ｓから選ばれる少なくとも一つの化合物との重量比（即ち、化合物（１）：化合物群Ｓから選ばれる少なくとも一つの化合物）は、紡糸時の操業の安定性および繊維の力学的物性の観点から、好ましくは１０００：１〜１：１００である。この重量比は、より好ましくは１０００：１〜１：１０である。またこの重量比は、繊維の変色を抑制するために、特に好ましくは１０００：１〜１：１である。
【０１０９】
本発明の繊維は、上記成分以外の添加剤（以下「他の添加剤」と略称することがある）を含んでいてもよい。他の添加剤としては、例えば、化合物（１）以外の酸化防止剤（以下「他の酸化防止剤」と略称することがある）、紫外線吸収剤、光安定剤、安定剤、滑剤、金属不活性化剤、造核剤、帯電防止剤、難燃剤、充填剤、顔料、無機充填剤などが挙げられ、他の酸化防止剤、紫外線吸収剤、光安定剤、安定剤および滑剤が好ましく、他の酸化防止剤、紫外線吸収剤および光安定剤がより好ましい。他の添加剤は、いずれも、１種のみを使用してもよく、２種以上を併用してもよい。
【０１１０】
他の酸化防止剤としては、例えば、化合物（１）以外のフェノール系酸化防止剤（以下「他のフェノール系酸化防止剤」と略称することがある）、リン系酸化防止剤、ヒドロキノン系酸化防止剤、イオウ系酸化防止剤等が挙げられ、他のフェノール系酸化防止剤およびリン系酸化防止剤が好ましい。
【０１１１】
他のフェノール系酸化防止剤としては、例えば、以下の［１］〜［７］に記載するもの等が挙げられる。
［１］２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジシクロペンチル−４−メチルフェノール、２−（α−メチルシクロヘキシル）−４，６−ジメチルフェノール、２，４，６−トリシクロヘキシルフェノール、２，６−ジノニル−４−メチルフェノールなどのアルキル化モノフェノール。
【０１１２】
［２］２，４−ビス（オクチルチオメチル）−６−ｔ−ブチルフェノール、２，４−ビス（オクチルチオメチル）−６−メチルフェノール、２，４−ビス（オクチルチオメチル）−６−エチルフェノール、２，６−ビス（ドデシルチオメチル）−４−ノニルフェノールなどのアルキルチオメチルフェノール。
【０１１３】
［３］２，２’−メチレンビス（４−メチル−６−ノニルフェノール）、２，２’−メチレンビス［６−（α−メチルベンジル）−４−ノニルフェノール］、２，２’−メチレンビス［６−（α，α−ジメチルベンジル）−４−ノニルフェノール］、１，１−ビス（４−ヒドロキシフェニル）シクロヘキサン、ビス（３−ｔ−ブチル−４−ヒドロキシ−５−メチルフェニル）ジシクロペンタジエンなどのビスフェノール誘導体。
【０１１４】
［４］４−ヒドロキシラウリン酸アニリド、４−ヒドロキシステアリン酸アニリド、オクチル−Ｎ−（３，５−ジ−ｔ−ブチル−４−ヒドロキシフェニル）カルバメートなどのアシルアミノフェノール誘導体。
【０１１５】
［５］２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（２−メチル−６−ｔ−ブチルフェノール）、４，４’−（２，６−ジメチル−４−ヒドロキシフェニル）ジスルフィドなどのビス（ヒドロキシフェニル）スルフィドまたはビス（ヒドロキシフェニル）ジスルフィド。
【０１１６】
［６］２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス［２−（３’，５’−ジ−ｔ−ブチル−４’−ヒドロキシシンナモイルオキシ）エチル］イソシアヌレートなどのトリアジン誘導体。
【０１１７】
［７］α−トコフェロール、β−トコフェロール、γ−トコフェロール、δ−トコフェロールなどのトコフェロール。
【０１１８】
次に、リン系酸化防止剤について説明する。好ましいリン系酸化防止剤としては、下記の式（２）〜式（７）のいずれかで示される化合物が挙げられる。
【０１１９】
【化１２】
2013231266.tif 000013
【０１２０】
（式中、各Ｒ９および各Ｒ１０は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。）
【０１２１】
【化１３】
2013231266.tif 000014
【０１２２】
（式中、各Ｒ１１は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。）
【０１２３】
【化１４】
2013231266.tif 000015
【０１２４】
（式中、各Ｒ１２は、それぞれ独立に、Ｃ１−１８アルキル基、またはＣ１−９アルキル基、Ｃ５−８シクロアルキル基、Ｃ６−１２アルキルシクロアルキル基およびＣ７−１２アラルキル基からなる群から選ばれる少なくとも一つで置換されていてもよいフェニル基を表す。）
【０１２５】
【化１５】
2013231266.tif 000016
【０１２６】
（式中、各Ｒ１３および各Ｒ１４は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。
各Ｌ３は、それぞれ独立に、単結合、硫黄原子または式（５ａ）：
【０１２７】
【化１６】
2013231266.tif 000017
【０１２８】
｛式中、Ｒ１５およびＲ１６は、これらの炭素数合計が７以下であることを条件として、それぞれ独立に、水素原子またはＣ１−７アルキル基を表す。｝で示される２価の基を表す。
各Ｌ４は、それぞれ独立に、Ｃ２−８アルキレン基を表す。）
【０１２９】
【化１７】
2013231266.tif 000018
【０１３０】
（式中、各Ｒ１７および各Ｒ１８は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。
Ｒ１９は、Ｃ１−８アルキル基、またはＣ１−９アルキル基、Ｃ５−８シクロアルキル基、Ｃ６−１２アルキルシクロアルキル基およびＣ７−１２アラルキル基からなる群から選ばれる少なくとも一つで置換されていてもよいフェニル基を表す。
Ｌ５は、単結合、硫黄原子または式（６ａ）：
【０１３１】
【化１８】
2013231266.tif 000019
【０１３２】
｛式中、Ｒ２０およびＲ２１は、これらの炭素数合計が７以下であることを条件として、それぞれ独立に、水素原子またはＣ１−７アルキル基を表す。｝で示される２価の基を表す。）
【０１３３】
【化１９】
2013231266.tif 000020
【０１３４】
（式中、各Ｒ２２、各Ｒ２３、Ｒ２５およびＲ２６は、それぞれ独立に、水素原子、Ｃ１−８アルキル基、Ｃ５−８シクロアルキル基、Ｃ６−１２アルキルシクロアルキル基、Ｃ７−１２アラルキル基またはフェニル基を表す。
各Ｒ２４は、それぞれ独立に、水素原子またはＣ１−８アルキル基を表す。
Ｌ６は、単結合、硫黄原子または式（７ａ）：
【０１３５】
【化２０】
2013231266.tif 000021
【０１３６】
｛式中、Ｒ２７は、水素原子、Ｃ１−８アルキル基またはＣ５−８シクロアルキル基を表す。｝で示される２価の基を表す。
Ｌ７は、Ｃ２−８アルキレン基または式（７ｂ）：
【０１３７】
【化２１】
2013231266.tif 000022
【０１３８】
｛式中、Ｌ８は、単結合またはＣ１−８アルキレン基を表す。＊は酸素原子側に結合していることを表す。｝で示される２価の基を表す。
Ｚ１およびＺ２のいずれか一方は、ヒドロキシ基、Ｃ１−８アルキル基、Ｃ１−８アルコキシ基またはＣ７−１２アラルキルオキシ基を表し、他方は、水素原子またはＣ１−８アルキル基を表す。）
【０１３９】
以下、化合物（２）〜（７）について、化合物（２）から順に説明する。
化合物（２）は、１種のみを使用してもよく、２種以上を併用してもよい。式（２）中の各Ｒ９および各Ｒ１０は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。Ｒ９は三つ存在するが、各Ｒ９は、互いに同じものでも、異なるものでもよく、好ましくは同じものである。各Ｒ１０も同様である。Ｒ９およびＲ１０の位置は、２位および４位であることが好ましい。
【０１４０】
Ｃ１−９アルキル基は、直鎖状または分枝鎖状のいずれでもよい。Ｃ１−９アルキル基の炭素数は、好ましくは３以上５以下である。Ｃ１−９アルキル基としては、例えば、メチル基、エチル基、プロピル基、イソプロピル基、ブチル基、イソブチル基、ｓｅｃ−ブチル基、ｔ−ブチル基、ペンチル基、ｔ−ペンチル基、２−エチルヘキシル基、ノニル基等が挙げられる。
【０１４１】
Ｃ５−８シクロアルキル基としては、例えば、シクロペンチル基、シクロヘキシル基、シクロヘプチル基、シクロオクチル基等が挙げられる。
【０１４２】
Ｃ６−１２アルキルシクロアルキル基としては、例えば、１−メチルシクロペンチル基、２−メチルシクロペンチル基、１−メチルシクロヘキシル基、２−メチルシクロヘキシル基、１−メチル−４−イソプロピルシクロヘキシル基等が挙げられる。
【０１４３】
Ｃ７−１２アラルキル基としては、例えば、ベンジル基、α−メチルベンジル基（１−フェニルエチル基とも呼ばれる）、α，α−ジメチルベンジル基（１−メチル−１−フェニルエチル基またはクミル基とも呼ばれる）等が挙げられる。
【０１４４】
各Ｒ９および各Ｒ１０は、それぞれ独立に、好ましくは水素原子またはＣ１−９アルキル基、より好ましくは水素原子、ｔ−ブチル基またはノニル基、さらに好ましくはｔ−ブチル基である。
【０１４５】
化合物（２）としては、例えば、トリス（２，４−ジ−ｔ−ブチルフェニル）ホスファイト（以下「化合物（２−１）」と略称することがある）、トリフェニルホスファイト、トリス（４−ノニルフェニル）ホスファイト、トリス（２，４−ジ−ｔ−ブチルフェニル）ホスファイト、トリス（２，４−ジノニルフェニル）ホスファイト等が挙げられる。これらの中でも、化合物（２−１）が好ましい。化合物（２−１）は、「イルガフォス（登録商標）１６８」（ＢＡＳＦジャパン社製）として市販されている。
【０１４６】
次に、化合物（３）について説明する。化合物（３）は、１種のみを使用してもよく、２種以上を併用してもよい。式（３）中の各Ｒ１１は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。Ｒ１１は四つ存在するが、各Ｒ１１は、互いに同じものでも、異なるものでもよく、好ましくは同じものである。なお、Ｒ１１のＣ１−９アルキル基、Ｃ５−８シクロアルキル基、Ｃ６−１２アルキルシクロアルキル基およびＣ７−１２アラルキル基としては、上述のものが挙げられる。各Ｒ１１は、それぞれ独立に、好ましくは水素原子またはＣ１−９アルキル基、より好ましくは水素原子である。
【０１４７】
化合物（３）としては、例えば、テトラキス（２，４−ジ−ｔ−ブチルフェニル）−４，４−ビフェニレンジホスホナイト（以下「化合物（３−１）」と略称することがある）、テトラキス（２，４−ジ−ｔ−ブチル−５−メチルフェニル）−４，４−ビフェニレンジホスホナイト（以下「化合物（３−２）」と略称することがある）等が挙げられる。これらの中でも、化合物（３−１）が好ましい。化合物（３−１）は、「サンドスタブ（登録商標）Ｐ−ＥＰＱ」（クラリアント社製）として、化合物（３−２）は、「ヨシノックス（登録商標）ＧＳＹ−Ｐ１０１」（ＡＰＩ社製）として市販されている。
【０１４８】
次に、化合物（４）について説明する。化合物（４）は、１種のみを使用してもよく、２種以上を併用してもよい。式（４）中の各Ｒ１２は、それぞれ独立に、Ｃ１−１８アルキル基またはフェニル基を表す。Ｒ１２のフェニル基は、置換基として、Ｃ１−９アルキル基、Ｃ５−８シクロアルキル基、Ｃ６−１２アルキルシクロアルキル基およびＣ７−１２アラルキル基からなる群から選ばれる少なくとも一つを有していてもよい。なお、これらのフェニル基の置換基としては、上述のものが挙げられる。また、Ｒ１２は二つ存在するが、各Ｒ１２は、互いに同じものでも、異なるものでもよく、好ましくは同じものである。
【０１４９】
Ｃ１−１８アルキル基は、直鎖状または分枝鎖状のいずれでもよい。Ｃ１−１８アルキル基の炭素数は、好ましくは１２以上１８以下である。Ｃ１−１８アルキル基としては、例えば、メチル基、エチル基、プロピル基、イソプロピル基、ブチル基、イソブチル基、ｔ−ブチル基、ヘキシル基、オクチル基、デシル基、ドデシル基、テトラデシル基、ヘキサデシル基、オクタデシル基等が挙げられる。
【０１５０】
Ｃ１−９アルキル基で置換されているフェニル基としては、例えば、２−メチルフェニル基、４−メチルフェニル基、２−ｔ−ブチルフェニル基、４−ｔ−ブチルフェニル基、２−ノニルフェニル基、４−ノニルフェニル基、２，４−ジ−ｔ−ブチルフェニル基、２，４−ジ−ノニルフェニル基、２，６−ジ−ｔ−ブチルフェニル基、２−ｔ−ブチル−４−メチルフェニル基、２−ｔ−ブチル−４−エチルフェニル基、２，５−ジ−ｔ−ブチルフェニル基、２，６−ジ−ｔ−ブチル−４−メチルフェニル基等が挙げられる。
【０１５１】
Ｃ５−８シクロアルキル基で置換されているフェニル基としては、例えば、２−シクロペンチルフェニル基、２−シクロヘキシルフェニル基、４−シクロヘキシルフェニル基、２，４−ジシクロヘキシルフェニル基等が挙げられる。
【０１５２】
Ｃ６−１２アルキルシクロアルキル基で置換されているフェニル基としては、例えば、２−（２−メチルシクロヘキシル）フェニル基、４−（２−メチルシクロヘキシル）フェニル基、２，４−ジ−（２−メチルシクロヘキシル）フェニル基等が挙げられる。
【０１５３】
Ｃ７−１２アラルキル基で置換されているフェニル基としては、例えば、２−ベンジルフェニル基、２−クミルフェニル基、４−クミルフェニル基、２，４−ジクミルフェニル基等が挙げられる。
【０１５４】
Ｃ１−９アルキル基およびＣ５−８シクロアルキル基で置換されているフェニル基としては、例えば、２−メチル−４−シクロへキシルフェニル基等が挙げられる。Ｃ１−９アルキル基およびＣ６−１２アルキルシクロアルキル基で置換されているフェニル基としては、例えば、２−メチル−４−（２−メチルシクロヘキシル）フェニル基等が挙げられる。Ｃ１−９アルキル基およびＣ７−１２アラルキル基で置換されているフェニル基としては、例えば、２−ベンジル−４−メチルフェニル基等が挙げられる。
【０１５５】
各Ｒ１２は、それぞれ独立に、好ましくは、オクタデシル基（ステアリル基とも呼ばれる）、２，６−ジ−ｔ−ブチル−４−メチルフェニル基、２，４−ジ−ｔ−ブチルフェニル基または２，４−ジクミルフェニル基である。
【０１５６】
化合物（４）としては、例えば、ビス（２，６−ジ−ｔ−ブチル−４−メチルフェニル）ペンタエリスリトール  ジホスファイト（以下「化合物（４−１）」と略称することがある）、ビス（２，４−ジ−ｔ−ブチルフェニル）ペンタエリスリトール  ジホスファイト（以下「化合物（４−２）」と略称することがある）、ビス（２，４−ジクミルフェニル）ペンタエリスリトール  ジホスファイト（以下「化合物（４−３）」と略称することがある）、ジステアリルペンタエリスリトール  ジホスファイト（以下「化合物（４−４）」と略称することがある）、ジイソデシルペンタエリスリトール  ジホスファイト、ビス（２，４−ジ−ｔ−ブチルフェニル）ペンタエリスリトール  ジホスファイト、ビス（２，４−ジ−ｔ−ブチル−６−メチルフェニル）ペンタエリスリトール  ジホスファイト、ビス（２，４，６−トリ−ｔ−ブチルフェニル）ペンタエリスリトール  ジホスファイト等が挙げられる。これらの中でも、化合物（４−１）、化合物（４−２）および化合物（４−３）が好ましい。化合物（４−１）は「アデカスタブ（登録商標）ＰＥＰ−３６」（アデカ社製）として、化合物（４−２）は「ウルトラノックス（登録商標）６２６」（ＧＥプラスチック社製）として、化合物（４−３）は「ドーヴァーフォスＳ９２２８Ｔ」（ドーヴァーケミカル社製）として、化合物（４−４）は「アデカスタブ（登録商標）ＰＥＰ−８」（アデカ社製）として市販されている。
【０１５７】
次に、化合物（５）について説明する。化合物（５）は、１種のみを使用してもよく、２種以上を併用してもよい。式（５）中の各Ｒ１３および各Ｒ１４は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。Ｒ１３およびＲ１４のＣ１−９アルキル基、Ｃ５−８シクロアルキル基、Ｃ６−１２アルキルシクロアルキル基およびＣ７−１２アラルキル基としては、上述のものが挙げられる。Ｒ１３は六つ存在するが、各Ｒ１３は、互いに同じものでも、異なるものでもよく、好ましくは同じものである。各Ｒ１４も同様である。Ｒ１３およびＲ１４の位置は、Ｌ３が結合しているベンゼン環の炭素原子の位置をそれぞれ１位とした場合、３位および５位であることが好ましい。各Ｒ１３および各Ｒ１４は、それぞれ独立に、好ましくはＣ１−９アルキル基、より好ましくはｔ−ブチル基である。
【０１５８】
式（５）中の各Ｌ３は、それぞれ独立に、単結合、硫黄原子または式（５ａ）で示される２価の基を表し、式（５ａ）中のＲ１５およびＲ１６は、これらの炭素数合計が７以下であることを条件として、それぞれ独立に、水素原子またはＣ１−７アルキル基を表す。Ｌ３は三つ存在するが、各Ｌ３は、互いに同じものでも、異なるものでもよく、好ましくは同じものである。
【０１５９】
Ｃ１−７アルキル基は、直鎖状または分枝鎖状のいずれでもよい。Ｃ１−７アルキル基の炭素数は、好ましくは１以上３以下である。Ｒ１５およびＲ１６の炭素数合計は、好ましくは３以下である。Ｃ１−７アルキル基としては、例えば、メチル基、エチル基、プロピル基、イソプロピル基、ブチル基、イソブチル基、ｓｅｃ−ブチル基、ｔ−ブチル基、ペンチル基、イソペンチル基、ネオペンチル基、ｔ−ペンチル基、ヘキシル基、ヘプチル基等が挙げられる。
【０１６０】
２価の基（５ａ）としては、例えば、−ＣＨ２−、−ＣＨ（ＣＨ３）−、−ＣＨ（Ｃ２Ｈ５）−、−Ｃ（ＣＨ３）２−、−ＣＨ（ｎ−Ｃ３Ｈ７）−等が挙げられる。
【０１６１】
各Ｌ３は、好ましくは−ＣＨ２−または単結合、より好ましくは単結合である。
【０１６２】
式（５）中の各Ｌ４は、それぞれ独立に、Ｃ２−８アルキレン基を表す。Ｌ４は三つ存在するが、各Ｌ４は、互いに同じものでも、異なるものでもよく、好ましくは同じものである。
【０１６３】
Ｃ２−８アルキレン基としては、例えば、エチレン基、プロピレン基（−ＣＨ（ＣＨ３）ＣＨ２−、−ＣＨ２ＣＨ（ＣＨ３）−）、トリメチレン基、テトラメチレン基、ペンタメチレン基、ヘキサメチレン基、オクタメチレン基、２，２−ジメチル−１，３−プロピレン基が挙げられる。
【０１６４】
各Ｌ４は、それぞれ独立に、好ましくは、エチレン基またはトリメチレン基、より好ましくはエチレン基である。
【０１６５】
化合物（５）としては、６，６’，６”−［ニトリロトリス（エチレンオキシ）］トリス（２，４，８，１０−テトラ−ｔ−ブチルジベンゾ［ｄ，ｆ］［１，３，２］ジオキサホスフェピン）（以下「化合物（５−１）」と略称することがある）が好ましい。化合物（５−１）は「イルガフォス（登録商標）１２」（ＢＡＳＦジャパン社製）として市販されている。
【０１６６】
次に、化合物（６）について説明する。化合物（６）は、１種のみを使用してもよく、２種以上を併用してもよい。式（６）中の各Ｒ１７および各Ｒ１８は、それぞれ独立に、水素原子、Ｃ１−９アルキル基、Ｃ５−８シクロアルキル基、Ｃ６−１２アルキルシクロアルキル基、Ｃ７−１２アラルキル基またはフェニル基を表す。Ｒ１７およびＲ１８のＣ１−９アルキル基、Ｃ５−８シクロアルキル基、Ｃ６−１２アルキルシクロアルキル基およびＣ７−１２アラルキル基としては、上述のものが挙げられる。Ｒ１７は二つ存在するが、各Ｒ１７は、互いに同じものでも、異なるものでもよく、好ましくは同じものである。各Ｒ１８も同様である。Ｒ１７およびＲ１８の位置は、Ｌ５が結合しているベンゼン環の炭素原子の位置をそれぞれ１位とした場合は３位および５位であること（即ち、Ｏが結合しているベンゼン環の炭素原子の位置をそれぞれ１位とした場合は２位および４位であること）が好ましい。各Ｒ１７および各Ｒ１８は、それぞれ独立に、好ましくはＣ１−９アルキル基、より好ましくはｔ−ブチル基である。
【０１６７】
式（６）中のＲ１９は、Ｃ１−８アルキル基またはフェニル基を表す。Ｒ１９のフェニル基は、置換基として、Ｃ１−９アルキル基、Ｃ５−８シクロアルキル基、Ｃ６−１２アルキルシクロアルキル基およびＣ７−１２アラルキル基からなる群から選ばれる少なくとも一つを有していてもよい。Ｒ１９のＣ１−８アルキル基および置換基を有するフェニル基としては、上述のものが挙げられる。但し、Ｒ１９のＣ１−８アルキル基の炭素数は、好ましくは４以上８以下である。Ｒ１９は、好ましくはＣ１−８アルキル基、より好ましくはオクチル基である。
【０１６８】
式（６）中のＬ５は、単結合、硫黄原子または式（６ａ）示される２価の基を表し、式（６ａ）中のＲ２０およびＲ２１は、これらの炭素数合計が７以下であることを条件として、それぞれ独立に、水素原子またはＣ１−７アルキル基を表す。Ｒ２０およびＲ２１のＣ１−７アルキル基としては、上述のものが挙げられる。Ｒ２０およびＲ２１の炭素数合計は、好ましくは３以下である。２価の基（６ａ）の具体例としては、２価の基（５ａ）と同じものが挙げられる。Ｌ５は、好ましくは−ＣＨ２−または単結合、より好ましくは−ＣＨ２−である。
【０１６９】
化合物（６）としては、例えば、２，２−メチレンビス（４，６−ジ−ｔ−ブチルフェニル）オクチルホスファイト（以下「化合物（６−１）」と略称することがある）、２，２’−メチレンビス（４，６−ジ−ｔ−ブチルフェニル）２−エチルヘキシルホスファイト等が挙げられる。これらの中で化合物（６−１）が好ましい。化合物（６−１）は「アデカスタブ（登録商標）ＨＰ−１０」（アデカ社製）として市販されている。
【０１７０】
次に、化合物（７）について説明する。化合物（７）は、１種のみを使用してもよく、２種以上を併用してもよい。式（７）中の各Ｒ２２、各Ｒ２３、Ｒ２５およびＲ２６は、それぞれ独立に、水素原子、Ｃ１−８アルキル基、Ｃ５−８シクロアルキル基、Ｃ６−１２アルキルシクロアルキル基、Ｃ７−１２アラルキル基またはフェニル基を表す。Ｒ２２は二つ存在するが、各Ｒ２２は、互いに同じものでも、異なるものでもよく、好ましくは同じものである。各Ｒ２３も同様である。
【０１７１】
Ｃ１−８アルキル基は、直鎖状または分枝鎖状のいずれでもよい。Ｃ１−８アルキル基の炭素数は、好ましくは１以上５以下である。Ｃ１−８アルキル基としては、例えば、メチル基、エチル基、プロピル基、イソプロピル基、ブチル基、イソブチル基、ｓｅｃ−ブチル基、ｔ−ブチル基、ｔ−ペンチル基、イソオクチル基（６−メチルヘプチル基とも呼ばれる）、ｔ−オクチル基（１，１，３，３−テトラメチルブチル基とも呼ばれる）、２−エチルヘキシル基等が挙げられる。
【０１７２】
Ｃ５−８シクロアルキル基としては、シクロペンチル基、シクロヘキシル基、シクロヘプチル基、シクロオクチル基が挙げられる。
【０１７３】
Ｃ６−１２アルキルシクロアルキル基としては、例えば、１−メチルシクロペンチル基、２−メチルシクロペンチル基、１−メチルシクロヘキシル基、２−メチルシクロヘキシル基、１−メチル−４−イソプロピルシクロヘキシル基等が挙げられる。
【０１７４】
Ｃ７−１２アラルキル基としては、例えば、ベンジル基、α−メチルベンジル基（１−フェニルエチル基とも呼ばれる）、α，α−ジメチルベンジル基（１−メチル−１−フェニルエチル基またはクミル基とも呼ばれる）等が挙げられる。
【０１７５】
各Ｒ２２およびＲ２５は、それぞれ独立に、好ましくは、Ｃ１−８アルキル基（より好ましくは３級炭素原子を有するＣ４−８アルキル基）、Ｃ５−８シクロアルキル基（より好ましくはシクロヘキシル基）またはＣ６−１２アルキルシクロアルキル基（より好ましくは１−メチルシクロヘキシル基）である。３級炭素原子を有するＣ４−８アルキル基としては、ｔ−ブチル基、ｔ−ペンチル基およびｔ−オクチル基がさらに好ましい。
【０１７６】
各Ｒ２３は、それぞれ独立に、好ましくはＣ１−８アルキル基、Ｃ５−８シクロアルキル基またはＣ６−１２アルキルシクロアルキル基であり、より好ましくはＣ１−５アルキル基である。Ｃ１−５アルキル基は、直鎖状または分枝鎖状のいずれでもよい。Ｃ１−５アルキル基としては、メチル基、エチル基、プロピル基、イソプロピル基、ブチル基、イソブチル基、ｓｅｃ−ブチル基、ｔ−ブチル基、ｔ−ペンチル基等が挙げられる。各Ｒ２３は、それぞれ独立に、メチル基、ｔ−ブチル基またはｔ−ペンチル基であることがさらに好ましい。
【０１７７】
Ｒ２６は、好ましくは水素原子またはＣ１−５アルキル基であり、より好ましくは水素原子またはメチル基である。なお、Ｒ２６のＣ１−５アルキル基としては上述のものが挙げられる。
【０１７８】
式（７）中の各Ｒ２４は、それぞれ独立に、水素原子またはＣ１−８アルキル基を表す。Ｒ２４は二つ存在するが、各Ｒ２４は、互いに同じものでも、異なるものでもよく、好ましくは同じものである。各Ｒ２４は、好ましくは水素原子またはＣ１−５アルキル基であり、より好ましくはメチル基または水素原子である。なお、Ｒ２４のＣ１−８アルキル基およびＣ１−５アルキル基としては上述のものが挙げられる。
【０１７９】
式（７）中のＬ６は、単結合、硫黄原子または式（７ａ）で示される２価の基を表し、式（７ａ）中のＲ２７は、水素原子、Ｃ１−８アルキル基またはＣ５−８シクロアルキル基を表す。Ｒ２７は、好ましくは水素原子またはＣ１−５アルキル基である。なお、Ｒ２７のＣ１−８アルキル基、Ｃ１−５アルキル基およびＣ５−８シクロアルキル基としては上述のものが挙げられる。Ｌ６は、好ましくは単結合または２価の基（７ａ）であり、より好ましくは単結合である。
【０１８０】
式（７）中のＬ７は、Ｃ２−８アルキレン基または式（７ｂ）示される２価の基を表し、式（７ｂ）中のＬ８は、単結合またはＣ１−８アルキレン基を表す。Ｃ２−８アルキレン基およびＣ１−８アルキレン基は、いずれも、直鎖状でも分枝鎖状でもよい。Ｃ２−８アルキレン基としては、例えば、エチレン基、トリメチレン基、プロピレン基（−ＣＨ（ＣＨ３）ＣＨ２−、−ＣＨ２ＣＨ（ＣＨ３）−）、テトラメチレン基、ペンタメチレン基、ヘキサメチレン基、オクタメチレン基、２，２−ジメチル−１，３−プロピレン基等が挙げられ、プロピレン基が好ましい。Ｃ１−８アルキレン基としては、例えば、メチレン基および上述のＣ２−８アルキレン基等が挙げられる。
【０１８１】
Ｌ７は、好ましくは、Ｃ２−８アルキレン基、Ｌ８が単結合である２価の基（７ｂ）（即ち、カルボニル基）、またはＬ８がエチレン基である２価の基（７ｂ）であり；より好ましくはＣ２−８アルキレン基であり；さらに好ましくはトリメチレン基である。
【０１８２】
式（７）中のＺ１およびＺ２のいずれか一方は、ヒドロキシ基、Ｃ１−８アルキル基、Ｃ１−８アルコキシ基またはＣ７−１２アラルキルオキシ基を表し、他方は、水素原子またはＣ１−８アルキル基を表す。なお、Ｚ１およびＺ２のＣ１−８アルキル基としては上述のものが挙げられる。
【０１８３】
Ｃ１−８アルコキシ基は、直鎖状でも分枝鎖状でもよい。Ｃ１−８アルコキシ基としては、例えば、メトキシ基、エトキシ基、プロポキシ基、イソプロポキシ基、ブトキシ基、イソブトキシ基、ｓｅｃ−ブトキシ基、ｔ−ブトキシ基、ｔ−ペンチルオキシ基、イソオクチルオキシ基（６−メチルヘプチルオキシ基とも呼ばれる）、ｔ−オクチルオキシ基（１，１，３，３−テトラメチルブチルオキシ基とも呼ばれる）、２−エチルヘキシルオキシ基等が挙げられる。
【０１８４】
Ｃ７−１２アラルキルオキシ基としては、例えば、ベンジルオキシ基、α−メチルベンジルオキシ基、α、α−ジメチルベンジルオキシ基等が挙げられる。
【０１８５】
Ｚ１およびＺ２のいずれか一方がヒドロキシ基であり、他方が水素原子であることが好ましい。
【０１８６】
置換基の好ましい組合せとしては、各Ｒ２２およびＲ２５が、それぞれ独立に、３級炭素原子を有するＣ４−８アルキル基、シクロヘキシルまたは１−メチルシクロヘキシル基であり、各Ｒ２３が、それぞれ独立にＣ１−５アルキル基であり、各Ｒ２４が、それぞれ独立に水素原子またはＣ１−５アルキル基であり、Ｒ２６が水素原子またはＣ１−５アルキル基であり、Ｌ６が単結合であり、Ｌ７がＣ２−８アルキレン基であり、Ｚ１およびＺ２のいずれか一方がヒドロキシ基であり、他方が水素原子である組合せが挙げられる。この好ましい組合せにおいて、各Ｒ２２は互いに同じものであることがより好ましい。各Ｒ２３および各Ｒ２４も同様である。また、この好ましい組合せにおいて、各Ｒ２２、各Ｒ２４およびＲ２５は、共通して、ｔ−ブチル基またはｔ−ペンチル基（特にｔ−ブチル基）であることがさらに好ましい。
【０１８７】
化合物（７）としては、例えば、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン、２，１０−ジメチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］ジベンゾ［ｄ，ｆ］［１，３，２］ジオキサホスフェピン、２，４，８，１０−テトラ−ｔ−ペンチル−６−［３−（３，５−ジ−ｔ−ブチル−４−ヒドロキシフェニル）プロポキシ］−１２−メチル−１２Ｈ−ジベンゾ［ｄ，ｇ］［１，３，２］ジオキサホスホシン、２，１０−ジメチル−４，８−ジ−ｔ−ブチル−６−［３−（３，５−ジ−ｔ−ブチル−４−ヒドロキシフェニル）プロピオニルオキシ］−１２Ｈ−ジベンゾ［ｄ，ｇ］［１，３，２］ジオキサホスホシン、２，４，８，１０−テトラ−ｔ−ペンチル−６−［３−（３，５−ジ−ｔ−ブチル−４−ヒドロキシフェニル）プロピオニルオキシ］−１２−メチル−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロピオニルオキシ］−ジベンゾ［ｄ，ｆ］［１，３，２］ジオキサホスフェピン、２，１０−ジメチル−４，８−ジ−ｔ−ブチル−６−（３，５−ジ−ｔ−ブチル−４−ヒドロキシベンゾイルオキシ）−１２Ｈ−ジベンゾ［ｄ，ｇ］［１，３，２］ジオキサホスホシン、２，４，８，１０−テトラ−ｔ−ブチル−６−（３，５−ジ−ｔ−ブチル−４−ヒドロキシベンゾイルオキシ）−１２−メチル−１２Ｈ−ジベンゾ［ｄ，ｇ］［１，３，２］ジオキサホスホシン、２，１０−ジメチル−４，８−ジ−ｔ−ブチル−６−［３−（３−メチル−４−ヒドロキシ−５−ｔ−ブチルフェニル）プロポキシ］−１２Ｈ−ジベンゾ［ｄ，ｇ］［１，３，２］ジオキサホスホシン、２，４，８，１０−テトラ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，１０−ジエチル−４，８−ジ−ｔ−ブチル−６−［３−（３，５−ジ−ｔ−ブチル−４−ヒドロキシフェニル）プロポキシ］−１２Ｈ−ジベンゾ［ｄ，ｇ］［１，３，２］ジオキサホスホシン、２，４，８，１０−テトラ−ｔ−ブチル−６−［２，２−ジメチル−３−（３−ｔ−ブチル−４−ヒドロキシ−５−メチルフェニル）プロポキシ］−ジベンゾ［ｄ，ｆ］［１，３，２］ジオキサホスフェピン等が挙げられる。
【０１８８】
化合物（７）の中でも、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン（以下「化合物（７−１）」と略称することがある）が好ましい。化合物（７−１）は「スミライザー（登録商標）ＧＰ」（住友化学社製）として市販されている。
【０１８９】
化合物（７）は、市販品を使用するか、または公知の方法（例えば特開平１０−２７３４９４号公報に記載の方法）に準じて製造することができる。
【０１９０】
化合物（２）〜化合物（７）の中では、化合物（２）および化合物（７）が好ましい。本発明の繊維が、化合物（２）〜化合物（７）からなる群から選ばれる少なくとも一つを含有する場合、繊維中のこれらの含有量（二つ以上の場合はこれらの合計量）は、紡糸時の操業の安定性および繊維の力学的物性の観点から、好ましくは０．００１〜３重量％、より好ましくは０．０２〜２重量％である。
【０１９１】
その他のリン系酸化防止剤としては、例えば、トリラウリルホスファイト、トリオクタデシルホスファイト、ジステアリル  ペンタエリスリトール  ジホスファイト、ジイソデシル  ペンタエリスリトール  ジホスファイト、ビス（２，４−ジ−ｔ−ブチルフェニル）  ペンタエリスリトール  ジホスファイト、ビス（２，４−ジ−ｔ−ブチル−６−メチルフェニル）  ペンタエリスリトール  ジホスファイト、ビス（２，６−ジ−ｔ−ブチル−４−メチルフェニル）  ペンタエリスリトール  ジホスファイト、ビス（２，４，６−トリ−ｔ−ブチルフェニル）  ペンタエリスリトール  ジホスファイト、トリステアリル
ソルビトール  トリホスファイト、２，２’−メチレンビス（４，６−ジ−ｔ−ブチルフェニル）  ２−エチルヘキシル  ホスファイト、２，２’−エチリデンビス（４，６−ジ−ｔ−ブチルフェニル）  フルオロ  ホスファイト、ビス（２，４−ジ−ｔ−ブチル−６−メチルフェニル）  エチル  ホスファイト、ビス（２，４−ジ−ｔ−ブチル−６−メチルフェニル）  メチル  ホスファイト、２−（２，４，６−トリ−ｔ−ブチルフェニル）−５−エチル−５−ブチル−１，３，２−オキサホスホリナン、２，２’，２”−ニトリロ［トリエチル−トリス（３，３’，５，５’−テトラ−ｔ−ブチル−１，１’−ビフェニル−２，２’−ジイル）ホスファイト］等が挙げられる。
【０１９２】
ヒドロキノン系酸化防止剤としては、例えば、２，６−ジ−ｔ−ブチル−４−メトキシフェノール、２，５−ジ−ｔ−ブチルヒドロキノン、２，５−ジ−ｔ−ペンチルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニル  ステアレート、ビス（３，５−ジ−ｔ−ブチル−４−ヒドロキシフェニル）  アジペート等が挙げられる。
【０１９３】
イオウ系酸化防止剤としては、例えば、ジラウリル  ３，３’−チオジプロピオネート、トリデシル  ３，３’−チオジプロピオネート、ジミリスチル  ３，３’−チオジプロピオネート、ジステアリル  ３，３’−チオジプロピオネート、ラウリル  ステアリル  ３，３’−チオジプロピオネート、ネオペンタンテトラキス（３−ラウリルチオプロピオネート）等が挙げられる。
【０１９４】
紫外線吸収剤としては、例えば、以下の［１］〜［３］に記載するもの等が挙げられる。
［１］フェニル  サリシレート、４−ｔ−ブチルフェニル  サリシレート、２，４−ジ−ｔ−ブチルフェニル  ３’，５’−ジ−ｔ−ブチル−４’−ヒドロキシベンゾエート、４−ｔ−オクチルフェニル  サリシレート、ビス（４−ｔ−ブチルベンゾイル）レゾルシノール、ベンゾイルレゾルシノール、ヘキサデシル  ３’，５’−ジ−ｔ−ブチル−４’−ヒドロキシベンゾエート、オクタデシル  ３’，５’−ジ−ｔ−ブチル−４’−ヒドロキシベンゾエート、２−メチル−４，６−ジ−ｔ−ブチルフェニル  ３’，５’−ジ−ｔ−ブチル−４’−ヒドロキシベンゾエートなどのサリシレート誘導体。
【０１９５】
［２］２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノンなどの２−ヒドロキシベンゾフェノン誘導体。
【０１９６】
［３］２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓｅｃ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−ペンチル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５’−（２−メトキシカルボニルエチル）フェニル］ベンゾトリアゾール、２−［３’−ｔ−ブチル−２’−ヒドロキシ−５−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル］フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールと２−［３’−ｔ−ブチル−２’−ヒドロキシ−５’−（２−イソオクチルオキシカルボニルエチル）フェニル］ベンゾトリアゾールとの混合物、２，２’−メチレンビス［６−（２Ｈ−ベンゾトリアゾール−２−イル）−４−（１，１，３，３−テトラメチルブチル）フェノール、２，２’−メチレンビス［４−ｔ−ブチル−６−（２Ｈ−ベンゾトリアゾール−２−イル）フェノール］、ポリ（３〜１１）（エチレングリコール）と２−［３’−ｔ−ブチル−２’−ヒドロキシ−５’−（２−メトキシカルボニルエチル）フェニル］ベンゾトリアゾールとの縮合物、ポリ（３〜１１）（エチレングリコール）とメチル  ３−［３−（２Ｈ−ベンゾトリアゾール−２−イル）−５−ｔ−ブチル−４−ヒドロキシフェニル］プロピオネートとの縮合物、２−エチルヘキシル  ３−［３−ｔ−ブチル−５−（５−クロロ−２Ｈ−ベンゾトリアゾール−２−イル）−４−ヒドロキシフェニル］プロピオネート、オクチル  ３−［３−ｔ−ブチル−５−（５−クロロ−２Ｈ−ベンゾトリアゾール−２−イル）−４−ヒドロキシフェニル］プロピオネート、メチル  ３−［３−ｔ−ブチル−５−（５−クロロ−２Ｈ−ベンゾトリアゾール−２−イル）−４−ヒドロキシフェニル］プロピオネート、３−［３−ｔ−ブチル−５−（５−クロロ−２Ｈ−ベンゾトリアゾール−２−イル）−４−ヒドロキシフェニル］プロピオン酸などの２−（２’−ヒドロキシフェニル）ベンゾトリアゾール誘導体。
【０１９７】
光安定剤としては、例えば、以下の［１］〜［５］に記載するもの等が挙げられる。
［１］ヒンダードアミン系光安定剤、例えば、以下の［ａ］〜［ｃ］に記載するもの等。
［ａ］ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）２−ブチルマロネート、ビス（１−アクロイル−２，２，６，６−テトラメチル−４−ピペリジル）２，２−ビス（３，５−ジ−ｔ−ブチル−４−ヒドロキシベンジル）２−ブチルマロネート、ビス（１，２，２，６，６−ペンタメチル−４−ピペリジル）デカンジオエート、２，２，６，６−テトラメチル−４−ピペリジル  メタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート。
【０１９８】
［ｂ］１，２，３，４−ブタンテトラカルボン酸と１，２，２，６，６−ペンタメチル−４−ピペリジノールおよび１−トリデカノールとの混合エステル化物、１，２，３，４−ブタンテトラカルボン酸と２，２，６，６−テトラメチル−４−ピペリジノールおよび１−トリデカノールとの混合エステル化物、１，２，３，４−ブタンテトラカルボン酸と１，２，２，６，６−ペンタメチル−４−ピペリジノールおよび３、９−ビス（２−ヒドロキシ−１，１−ジメチルエチル）−２，４，８，１０−テトラオキサスピロ［５．５］ウンデカンとの混合エステル化物、１，２，３，４−ブタンテトラカルボン酸と２，２，６，６−テトラメチル−４−ピペリジノールおよび３，９−ビス（２−ヒドロキシ−１，１−ジメチルエチル）−２，４，８，１０−テトラオキサスピロ［５．５］ウンデカンとの混合エステル化物。
【０１９９】
［ｃ］ジメチルサクシネートと１−（２−ヒドロキシエチル）−４−ヒドロキシ−２，２，６，６−テトラメチルピペリジンとの重縮合物、ポリ［（６−モルホリノ−１，３，５−トリアジン−２，４−ジイル）（（２，２，６，６−テトラメチル−４−ピペリジル）イミノ）ヘキサメチレン（（２，２，６，６−テトラメチル−４−ピペリジル）イミノ）］、ポリ［（６−（１，１，３，３−テトラメチルブチル）イミノ−１，３，５−トリアジン−２，４−ジイル（（２，２，６，６−テトラメチル−４−ピペリジル）イミノ）ヘキサメチレン（（２，２，６，６−テトラメチル−４−ピペリジル）イミノ）］、Ｎ，Ｎ’−ビス（２，２，６，６−テトラメチル−４−ピペリジル）ヘキサメチレンジアミンと１，２−ジブロモエタンとの重縮合物、Ｎ，Ｎ’，４，７−テトラキス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０ジアミン、Ｎ，Ｎ’，４−トリス［４，６−ビス（Ｎ−ブチル−Ｎ−（２，２，６，６−テトラメチル−４−ピペリジル）アミノ）−１，３，５−トリアジン−２−イル］−４，７−ジアザデカン−１，１０−ジアミン、Ｎ，Ｎ’，４，７−テトラキス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン、Ｎ，Ｎ’，４−トリス［４，６−ビス（Ｎ−ブチル−Ｎ−（１，２，２，６，６−ペンタメチル−４−ピペリジル）アミノ）−１，３，５−トリアジン−２−イル］−４，７−ジアザデカン−１，１０−ジアミン。
【０２００】
［２］エチル  α−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシシンナメート、メチル  α−カルボメトキシ−ｐ−メトキシシンナメートおよびＮ−（β−カルボメトキシ−β−シアノビニル）−２−メチルインドリンなどのアクリレート系光安定剤。
【０２０１】
［３］２，２’−チオビス−［４−（１，１，３，３−テトラメチルブチル）フェノール］のニッケル錯体、ニッケルジブチルジチオカルバメート、ケトキシムのニッケル錯体などのニッケル系光安定剤。
【０２０２】
［４］４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチルオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリドなどのオキサミド系光安定剤。
【０２０３】
［５］２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジンなどのトリアジン系光安定剤。
【０２０４】
安定剤としては、例えば、Ｎ，Ｎ−ジベンジルヒドロキシアミン、Ｎ，Ｎ−ジエチルヒドロキシアミン、Ｎ，Ｎ−ジオクチルヒドロキシアミン、Ｎ，Ｎ−ジラウリルヒドロキシアミン、Ｎ，Ｎ−ジテトラデシルヒドロキシアミン、Ｎ，Ｎ−ジヘキサデシルヒドロキシアミン、Ｎ，Ｎ−ジオクタデシルヒドロキシアミン、Ｎ−ヘキサデシル−Ｎ−オクタデシルヒドロキシアミン、Ｎ−ヘプタデシル−Ｎ−オクタデシルヒドロキシアミンなどのヒドロキシアミン類等が挙げられる。
【０２０５】
滑剤としては、例えば、パラフィン、ワックス等の脂肪族炭化水素、Ｃ８−２２脂肪酸、Ｃ８−２２脂肪酸の金属（Ａｌ、Ｃａ、Ｍｇ、Ｚｎ）塩、Ｃ８−２２脂肪族アルコール、ポリグリコール、Ｃ４−２２脂肪酸とＣ４−１８脂肪族１価アルコールとのエステル、Ｃ８−２２脂肪族アミド、シリコーン油、ロジン誘導体等が挙げられる。
【０２０６】
本発明の繊維は、
（Ａ）熱可塑性ポリマーと、
（Ｂ）化合物（１）と、
（Ｃ）化合物群Ｓから選ばれる少なくとも一つの化合物と、
（Ｄ）必要に応じて、他の添加剤と
を含有する熱可塑性ポリマー組成物を口金から吐出させることを含む方法により製造することができる。本発明の繊維の製造方法としては、乾式紡糸法、湿式紡糸法および溶融紡糸法が挙げられ、溶融防止法が好ましい。口金から吐出させて得られる繊維ないし糸状物は、紡糸筒等で受けることが好ましい。また、得られた繊維をさらに延伸してもよい。得られた繊維は、ワインダーで巻き取ることが好ましい。
【０２０７】
乾式紡糸法とは、熱可塑性ポリマー組成物を溶剤に溶解させ、得られた溶液を口金から加熱雰囲気中に吐出させ、得られた糸状物を加熱乾燥させて繊維を製造する方法である。加熱雰囲気は、好ましくは、不活性ガス雰囲気または減圧雰囲気である。なお、不活性ガスは、水分などを含んでいてもよい。
【０２０８】
湿式紡糸法とは、熱可塑性ポリマー組成物を溶剤に溶解させ、得られた溶液を口金から吐出させ、得られた糸状物を凝固浴中に通過させて繊維を製造する方法である。得られた繊維を、さらに、洗浄し、加熱乾燥し、延伸してもよい。凝固浴に特に限定は無く、例えば、水、メタノール、アセトン等の有機溶剤、有機物および／または無機物の水溶液（有機溶剤の水希釈物を含む）等が挙げられる。凝固浴は、好ましくは水或いは有機物および／または無機物の水溶液であり、より好ましくは水または有機溶剤の水希釈物であり、さらに好ましくは水である。
【０２０９】
溶融紡糸法とは、熱可塑性ポリマー組成物を溶融して、口金から吐出させ、冷却（放冷を含む）して繊維を製造する方法である。冷却後に得られた繊維を、さらに延伸してもよい。
【０２１０】
本発明の繊維は、
（ａ）化合物（１）と、化合物群Ｓから選ばれる少なくとも一つの化合物と、使用予定量の一部の熱可塑性ポリマーと、必要に応じて他の添加剤とを混合することによって、繊維製造用マスターバッチを調製し、
（ｂ）該マスターバッチと、残りの熱可塑性ポリマーと、必要に応じて他の添加剤とを混合することによって、熱可塑性ポリマー組成物を調製し、
（ｃ）該熱可塑性ポリマー組成物を口金から吐出させる
ことを含む方法によっても製造することができる。
【０２１１】
繊維の製造に用いる熱可塑性ポリマー組成物中における化合物（１）と化合物群Ｓから選ばれる少なくとも一つの化合物との合計量は、熱可塑性ポリマー１００重量部に対して、好ましくは０．００１〜１０重量部、より好ましくは０．００１〜３重量部、さらに好ましくは０．０２〜２重量部、特に好ましくは０．０２〜１重量部である。また、繊維製造用マスターバッチ中における化合物（１）と化合物群Ｓから選ばれる少なくとも一つの化合物との合計量は、好ましくは１〜４０重量部、より好ましくは５〜３５重量部、さらに好ましくは１０〜２０重量部である。繊維製造用マスターバッチと残りの熱可塑性ポリマーとを混合して熱可塑性ポリマー組成物を調製する場合、繊維製造用マスターバッチの使用量は、残りの熱可塑性ポリマー１００重量部あたり、好ましくは０．１〜４０重量部、より好ましくは０．５〜３０重量部、さらに好ましくは１〜２０重量部である。
【０２１２】
熱可塑性ポリマー組成物中における化合物（１）と化合物群Ｓから選ばれる少なくとも一つの化合物との重量比（即ち、化合物（１）：化合物群Ｓから選ばれる少なくとも一つの化合物）は、好ましくは１０００：１〜１：１００、より好ましくは１０００：１〜１：１０、特に好ましくは１０００：１〜１：１である。繊維製造用マスターバッチ中における重量比も、上述の熱可塑性ポリマー組成物における場合と同じである。
【０２１３】
本発明の繊維の繊度は、０．０１〜１０００ｄｔｅｘであり、好ましくは０．０５〜５００ｄｔｅｘであり、より好ましくは０．１〜１００ｄｔｅｘである。
【実施例】
【０２１４】
以下、実施例、比較例および参考例を挙げて本発明をより詳細に説明するが、本発明はこれらに限定されるものではない。なお、以下の「部」は、特に説明がない限り、「重量部」を意味する。
【０２１５】
化合物（１）として、以下のものを用いた。
化合物（１−ａ）：３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ［５．５］ウンデカン（住友化学社製、スミライザー（登録商標）ＧＡ−８０）
化合物（１−ｂ）：トリス（４−ｔ−ブチル−３−ヒドロキシ−２，６−ジメチルベンジル）イソシアヌル酸（サイテック・インダストリーズ社製、サイアノックス（登録商標）ＣＹ−１７９０）
化合物（１−ｃ）：ビス［３−（３−ｔ−ブチル−４−ヒドロキシ−５−メチルフェニル）プロピオン酸］［エチレンビス（オキシエチレン）］（ＢＡＳＦジャパン社製、イルガノックス（登録商標）２４５）
化合物（１−ｄ）：Ｎ，Ｎ’−ヘキサメチレンビス［３−（３，５−ジ−ｔ−ブチル−４−ヒドロキシフェニル）プロパンアミド］（ＢＡＳＦジャパン社製、イルガノックス（登録商標）１０９８）
【０２１６】
化合物群Ｓに含まれる化合物として、以下のものを用いた。
化合物（Ｓ−ａ）：ｍｙｏ−イノシトール
化合物（Ｓ−ｂ）：トレハロース
【０２１７】
熱可塑性ポリマーとして、以下のものを用いた。
熱可塑性ポリマー（Ｐ−ａ）：ポリウレタン樹脂（日本ミラクトラン製、商品名：ＫＨＴ−３０２）
熱可塑性ポリマー（Ｐ−ｂ）：ナイロン６（宇部興産製、商品名：ＵＢＥ  ＮＹＬＯＮ
ＳＦ１０１８Ａ、相対粘度３．２）
熱可塑性ポリマー（Ｐ−ｃ）：ポリエステル樹脂（ベルポリエステル  プロダクツ製、商品名：ＴＫ３、固有粘度０．６５）
【０２１８】
実施例１〜３、比較例１および参考例１（ポリウレタン繊維の製造）
（繊維の製造）
化合物（１）、化合物群Ｓおよび熱可塑性ポリマーを表１の組成でドライブレンドした後に、スクリュー径４０ｍｍの単軸押出機にノズル（孔径：０．５ｍｍ、孔の数：６０個）を装着した紡糸装置を用いて、設定温度Ｃ１（シリンダー温度）：１９０℃、Ｃ２（シリンダー温度）：１９０℃、Ｃ３（シリンダー温度）：１９０℃、ＡＤ（アダプター温度）：２００℃、Ｄ（ダイス温度）：２０５℃で紡出させて、冷却して、第一ロールの回転数４８ｍ／分、第二ロールの回転数５０ｍ／分で、繊度１００ｄｔｅｘのスパンデックス繊維（ポリウレタン弾性糸）をワインダーで巻き取った。
【０２１９】
（熱処理後の弾性回復率の測定）
得られた長さＬ１の繊維を１００℃で１分間熱処理した。その後、島津製作所製オートグラフＡＧＳ−２０ＫＮＧを用いて繊維を２００％伸長させて１分間放置した後に、徐重して、３分放置後の繊維の長さＬ２を測定し、下記式（Ｉ）から弾性回復率を算出した。結果を表１に示す。
弾性回復率（％）＝１００×（Ｌ１−Ｌ２）／Ｌ１      （Ｉ）
【０２２０】
【表１】
2013231266.tif 000023
【０２２１】
実施例４および５、比較例２並びに参考例２（ナイロン６繊維の製造）
（繊維の製造）
化合物（１）、化合物群Ｓおよび熱可塑性ポリマーを表２の組成でドライブレンドした後に、スクリュー径４０ｍｍの単軸押出機にノズル（孔径：０．５ｍｍ、孔の数：６０個）を装着した紡糸装置を用いて、設定温度Ｃ１：２７０℃、Ｃ２：２７０℃、Ｃ３：２７０℃、ＡＤ：２７℃、Ｄ：２７０℃で紡出させて、冷却して、温度８５℃の延伸槽で第一ロールの回転数７８ｍ／分、第二ロールの回転数２１ｍ／分で延伸を行い、１２５℃の熱セットを行い、繊度７．１ｄｔｅｘのナイロン６繊維を２００ｍ／分で巻き取った。
【０２２２】
（強度低下率の測定方法）
得られた繊維の熱処理前の引張強度Ｓ１と、空気雰囲気下１９０℃で５分間熱処理した後の引張強度Ｓ２とを測定し、下記式（ＩＩ）から強度低下率を算出した。なお、熱処理前後の引張強度は、島津製作所製オートグラフＡＧＳ−２０ＫＮＧを使用して、つかみ間隔２５ｃｍ、引張り速度２５ｃｍ／分の条件で測定した。結果を表２に示す。
強度低下率（％）＝１００×（Ｓ１−Ｓ２）／Ｓ１      （ＩＩ）
【０２２３】
【表２】
2013231266.tif 000024
【０２２４】
実施例６〜９および参考例３（ポリエステル繊維の製造）
（繊維の製造）
化合物（１）、化合物群Ｓおよび熱可塑性ポリマーを表３の組成でドライブレンドした後に、スクリュー径４０ｍｍの単軸押出機にノズル（孔径：０．５ｍｍ、孔の数：６０個）を装着した紡糸装置を用いて、設定温度Ｃ１：２８５℃、Ｃ２：２８５℃、Ｃ３：２８５℃、ＡＤ：２９０℃、Ｄ：２８５℃で紡出させて、冷却して、第一ロールの回転数５６ｍ／分、第二ロールの回転数２０５ｍ／分で、繊度６．３ｄｔｅｘのポリエステル繊維をワインダーで巻き取った。
【０２２５】
（強度低下率の測定）
得られた繊維の熱水処理前の引張強度Ｓ３と、１００℃で３０分間の熱水処理後の引張強度Ｓ４とを測定し、下記式（ＩＩＩ）から強度低下率を算出した。なお、熱水処理前後の引張強度は、島津製作所製オートグラフＡＧＳ−２０ＫＮＧを使用して、つかみ間隔２５ｃｍ、引張り速度２５ｃｍ／分の条件で測定した。結果を表３に示す。
強度低下率（％）＝１００×（Ｓ３−Ｓ４）／Ｓ３      （ＩＩＩ）
【０２２６】
【表３】
2013231266.tif 000025
【０２２７】
実施例１０〜１７（繊維製造用マスターバッチを用いる繊維の製造）
化合物（１）、化合物群Ｓおよび熱可塑性ポリマーを表４の組成で溶融混練することにより、繊維製造用マスターバッチが得られる。該マスターバッチ１〜３０重量部と、該マスターバッチに含まれるものと同じ熱可塑性ポリマー１００重量部とをドライブレンドすることにより、熱可塑性ポリマー組成物が得られる。熱可塑性ポリマー（Ｐ−ａ）を含む組成物は実施例１〜３と同様に紡糸することにより、熱可塑性ポリマー（Ｐ−ｂ）を含む組成物は実施例４および５と同様に紡糸することにより、熱可塑性ポリマー（Ｐ−ｃ）を含む組成物は実施例６〜９と同様に紡糸することにより、繊維を製造することができる。
【０２２８】
【表４】
2013231266.tif 000026
【産業上の利用可能性】
【０２２９】
本発明の繊維は、熱処理後での力学的物性（弾性回復率、引張強度等）の低下が小さい。